(57)【要約】【課題】  発光装置、特に発光装置が有する画素部の高精細化、高開口率化が進むにつれて、より幅の小さい配線を形成することが要求されている。しかしインクジェット法を用いて配線を形成する場合、配線形成表面でドットが広がってしまい、配線の幅を小さくすることが難しかった。【解決手段】  本発明は、配線形成表面に光触媒物質を形成し、該光触媒物質の光触媒活性を利用して配線を形成することを特徴とする発光装置の作製方法である。インクジェット法により、光触媒物質上に、溶媒に導電体が混入された組成物を吐出することにより、ドットの径より狭い、つまり幅の小さい配線を有する発光装置を提供することができる。【選択図】  図３
2006032939.tif 000002
【特許請求の範囲】
【請求項１】
絶縁表面上に光触媒機能を有する物質を形成し、
前記光触媒機能を有する物質に選択的に光を照射して親水性とし、
インクジェット法により、前記光の照射領域に水系の溶媒に混入された導電体を吐出して配線を形成し、
前記配線上に半導体膜を形成し、
前記半導体膜を覆ってゲート絶縁膜を形成し、
インクジェット法により前記ゲート絶縁膜上にゲート電極を形成し、
前記配線に接続する電極を形成し、
前記電極上に電界発光層を形成し、
前記電界発光層上に第２の電極を形成することを特徴とする発光装置の作製方法。
【請求項２】
絶縁表面上に光触媒機能を有する物質を形成し、
前記光触媒機能を有する物質に選択的に光を照射して親水性とし、
インクジェット法により、前記光の照射領域に水系の溶媒に混入された導電体を吐出して配線を形成し、
前記配線上に半導体膜を形成し、
前記半導体膜を覆って光触媒機能を有する物質から成るゲート絶縁膜を形成し、
前記ゲート絶縁膜に選択的に光を照射して親水性とし、
インクジェット法により、前記光の照射領域に水系の溶媒に混入された導電体を吐出してゲート電極を形成し
前記配線に接続する電極を形成し、
前記電極上に電界発光層を形成し、
前記電界発光層上に第２の電極を形成することを特徴とする発光装置の作製方法。
【請求項３】
絶縁表面上に光触媒機能を有する物質を形成し、
前記光触媒機能を有する物質に選択的に光を照射して親水性とし、
インクジェット法により、前記光の照射領域に水系の溶媒に混入された導電体を吐出してゲート電極を形成し、
前記ゲート電極上に半導体膜を形成し、
インクジェット法により、前記半導体膜上にマスクを形成し、
前記マスクを用いて前記半導体膜をパターニングし、
インクジェット法により、前記パターニングされた半導体膜上に配線を形成し、
前記配線に接続する電極を形成し、
前記電極上に電界発光層を形成し、
前記電界発光層上に第２の電極を形成することを特徴とする発光装置の作製方法。
【請求項４】
絶縁表面上に光触媒機能を有する物質を形成し、
前記光触媒機能を有する物質に選択的に光を照射して親水性とし、
インクジェット法により、前記光の照射領域に水系の溶媒に混入された導電体を吐出してゲート電極を形成し、
前記ゲート電極上に半導体膜及び一導電型を有する半導体膜を順に形成し、
インクジェット法により、前記一導電型を有する半導体膜上にマスクを形成し、
前記マスクを用いて前記半導体膜及び前記一導電型を有する半導体膜をパターニングし、
インクジェット法により、前記パターニングされた一導電型を有する半導体膜上に配線を形成し、
前記配線を用いて前記一導電型を有する半導体膜をエッチングし、
前記配線に接続する電極を形成し、
前記電極上に電界発光層を形成し、
前記電界発光層上に第２の電極を形成することを特徴とする発光装置の作製方法。
【請求項５】
絶縁表面上に光触媒機能を有する物質を形成し、
前記光触媒機能を有する物質に選択的に光を照射して親水性とし、
インクジェット法により、前記光の照射領域に水系の溶媒に混入された導電体を吐出してゲート電極を形成し、
前記ゲート電極上に半導体膜、保護膜を順に形成し、
前記ゲート電極を用いて前記保護膜をパターニングし、
前記パターニングされた保護膜を覆って一導電型を有する半導体膜を形成し、
インクジェット法により、前記一導電型を有する半導体膜上にマスクを形成し、
前記マスクを用いて前記半導体膜及び前記一導電型を有する半導体膜をパターニングし、
インクジェット法により、前記パターニングされた一導電型を有する半導体膜上に配線を形成し、
前記配線に接続する電極を形成し、
前記電極上に電界発光層を形成し、
前記電界発光層上に第２の電極を形成することを特徴とする発光装置の作製方法。
【請求項６】
請求項４又は５において、
前記半導体膜及び前記一導電型を有する半導体膜は、プラズマＣＶＤ法により連続成膜することを特徴とする発光装置の作製方法。
【請求項７】
請求項４乃至６のいずれか一において
前記一導電型を有する半導体膜は、不純物元素を添加して形成することを特徴とする発光装置の作製方法。
【請求項８】
絶縁表面上に光触媒機能を有する物質を形成し、
前記光触媒機能を有する物質に選択的に光を照射して発油性とし、
インクジェット法により、前記光の非照射領域に油系の溶媒に混入された導電体を吐出して配線を形成し、
前記配線上に半導体膜を形成し、
前記半導体膜を覆ってゲート絶縁膜を形成し、
インクジェット法により前記ゲート絶縁膜上にゲート電極を形成し、
前記配線に接続する電極を形成し、
前記電極上に電界発光層を形成し、
前記電界発光層上に第２の電極を形成することを特徴とする発光装置の作製方法。
【請求項９】
絶縁表面上に光触媒機能を有する物質を形成し、
前記光触媒機能を有する物質に選択的に光を照射して発油性とし、
インクジェット法により、前記光の非照射領域に油系の溶媒に混入された導電体を吐出して配線を形成し、
前記配線上に半導体膜を形成し、
前記半導体膜を覆って光触媒機能を有する物質から成るゲート絶縁膜を形成し、
前記ゲート絶縁膜に選択的に光を照射して発油性とし、
インクジェット法により、前記光の非照射領域に油系の溶媒に混入された導電体を吐出してゲート電極を形成し、
前記配線に接続する電極を形成し、
前記電極上に電界発光層を形成し、
前記電界発光層上に第２の電極を形成することを特徴とする発光装置の作製方法。
【請求項１０】
絶縁表面上に光触媒機能を有する物質を形成し、
前記光触媒機能を有する物質に選択的に光を照射して発油性とし、
インクジェット法により、前記光の非照射領域に油系の溶媒に混入された導電体を吐出してゲート電極を形成し、
前記ゲート電極上に半導体膜を形成し、
インクジェット法により、前記半導体膜上にマスクを形成し、
前記マスクを用いて前記半導体膜をパターニングし、
インクジェット法により、前記パターニングされた半導体膜上に配線を形成し、
前記配線に接続する電極を形成し、
前記電極上に電界発光層を形成し、
前記電界発光層上に第２の電極を形成することを特徴とする発光装置の作製方法。
【請求項１１】
絶縁表面上に光触媒機能を有する物質を形成し、
前記光触媒機能を有する物質に選択的に光を照射して発油性とし、
インクジェット法により、前記光の非照射領域に油系の溶媒に混入された導電体を吐出してゲート電極を形成し、
前記ゲート電極上に半導体膜及び一導電型を有する半導体膜を順に形成し、
インクジェット法により、前記一導電型を有する半導体膜上にマスクを形成し、
前記マスクを用いて前記半導体膜及び前記一導電型を有する半導体膜をパターニングし、
インクジェット法により、前記パターニングされた一導電型を有する半導体膜上に配線を形成し、
前記配線を用いて前記一導電型を有する半導体膜をエッチングし、
前記配線に接続する電極を形成し、
前記電極上に電界発光層を形成し、
前記電界発光層上に第２の電極を形成することを特徴とする発光装置の作製方法。
【請求項１２】
絶縁表面上に光触媒機能を有する物質を形成し、
前記光触媒機能を有する物質に選択的に光を照射して発油性とし、
インクジェット法により、前記光の非照射領域に油系の溶媒に混入された導電体を吐出してゲート電極を形成し、
前記ゲート電極上に半導体膜、保護膜を順に形成し、
前記ゲート電極を用いて前記保護膜をパターニングし、
前記パターニングされた保護膜を覆って一導電型を有する半導体膜を形成し、
インクジェット法により、前記一導電型を有する半導体膜上にマスクを形成し、
前記マスクを用いて前記半導体膜及び前記一導電型を有する半導体膜をパターニングし、
インクジェット法により、前記パターニングされた一導電型を有する半導体膜上に配線を形成し、
前記配線に接続する電極を形成し、
前記電極上に電界発光層を形成し、
前記電界発光層上に第２の電極を形成することを特徴とする発光装置の作製方法。
【請求項１３】
請求項１１又は１２において、
前記半導体膜及び前記一導電型を有する半導体膜は、プラズマＣＶＤ法により連続成膜することを特徴とする発光装置の作製方法。
【請求項１４】
請求項１１乃至１３のいずれか一において
前記一導電型を有する半導体膜は、前記ゲート電極をマスクとし前記半導体膜へ不純物元素を添加して形成することを特徴とする発光装置の作製方法。
【請求項１５】
請求項１乃至１４のいずれか一において、
前記配線に接続する電極を形成し、
インクジェット法により、前記半導体膜、前記ゲート電極、及び前記電極の一部を覆うように保護膜を形成することを特徴とする発光装置の作製方法。
【発明の詳細な説明】
【技術分野】
【０００１】
本発明は、光触媒反応を利用した、液滴吐出（インクジェット）法による配線の作製方
法及び発光装置、又は液晶表示装置等半導体装置の作製方法に関する。またそれらを形成
する液滴吐出装置に関する。
【背景技術】
【０００２】
ピエゾ方式やサーマルジェット方式に代表される液滴吐出技術、あるいは連続式の液滴
吐出技術が注目を集めている。この液滴吐出技術は活字、画像の描画に使われてきたが、
近年微細パターン形成などの半導体分野へ応用する試みが始まっている。
【０００３】
一方、従来光触媒反応による金属配線の形成方法は、光触媒能を有する物質が表面に形
成された基材を、アルコールを含む金属イオン含有水溶液中に浸漬し、レーザー光により
所定のパターンで基材上に描画し、基材を、錯体形成能を有する水溶液中に浸漬して吸着
金属イオンを除去することにより吸着金属原子のみから成るパターニングされた金属膜を
形成するものがある（例えば、特許文献１参照）。
【０００４】
また光触媒材料として用いられている酸化チタン（ＴｉＯ2）はＮ型半導体であり、紫
外領域の波長の光が照射されると、その表面で光触媒反応が起こり、表面に生成した活性
種により防臭、防カビ、防汚、抗菌等の作用があることが知られている。酸化チタンはル
チル型 (金紅石)、アナターゼ型 (鋭錐石)、ブルッカイト型 (板チタン石) と呼ばれる３
種類があり、これらは結晶構造に違いがある。この中で光触媒活性が高いのはアナターゼ
型である。
【特許文献１】特開平９−２６０８０８号公報
【発明の開示】
【発明が解決しようとする課題】
【０００５】
上記のようなインクジェット法を用いて配線を形成する場合、配線形成表面でインクジ
ェットノズルから吐出された液滴（ドット）が広がってしまい、配線の線幅（単に幅と表
記する）を小さくすることが難しかった。その反面、半導体装置、特に半導体装置が有す
る画素部の高精細化、高開口率化が進むにつれて、より幅の小さい配線を形成することが
要求されている。
【０００６】
更に配線形成表面を撥液性とした場合、着弾したドットは表面を容易に転がってしまい
、凝集することにより所望の領域に連続した線を引くことが難しかった。
【０００７】
このように、より幅の小さい配線を形成し、且つ指定された位置に形成されるように配
線の位置制御は、インクジェット法により形成することが難しかった。
【０００８】
そこで本発明はインクジェット法を用いた配線形成において、より幅の小さく、位置制
御しやすい配線の形成方法を提供することを課題とする。また該配線を有する薄膜トラン
ジスタ並びに半導体装置、及びそれらの作製方法を提供することを課題とする。
【課題を解決するための手段】
【０００９】
上記課題を鑑み本発明は、光触媒機能を有する物質（以下、単に光触媒物質と表記する
）の光触媒活性を利用して、配線を形成することを特徴とする。具体的には、光触媒物質
上又はその両端に、塗布法等により、溶媒に混入された配線材料（配線材料（導電性材料
）を溶媒に溶解又は分散させたものを含む）を形成し、配線を形成することを特徴とする
。例えば、光触媒物質上に、インクジェット法により、溶媒に混入された導電体を吐出す
る。インクジェット法以外に、スピンコーティング法、ディップ法、その他の塗布法によ
り、光触媒物質上に、溶媒に混入された導電体を形成してもよい。
【００１０】
光触媒物質は、酸化チタン（ＴｉＯ2）、チタン酸ストロンチウム（ＳｒＴｉＯ3）、セ
レン化カドミウム（ＣｄＳｅ）、タンタル酸カリウム（ＫＴａＯ3）、硫化カドミウム（
ＣｄＳ）、酸化ジルコニウム（ＺｒＯ2）、酸化ニオブ（Ｎｂ2Ｏ5）、酸化亜鉛（ＺｎＯ
）、酸化鉄（Ｆｅ2Ｏ3）、酸化タングステン（ＷＯ3）等が好ましい。これら光触媒物質
に紫外光領域の光（波長４００ｎｍ以下、好ましくは３８０ｎｍ以下）を照射し、光触媒
活性を生じさせる。このとき、滴下した液滴（ドットとも表記する）の径よりも光照射領
域の幅を狭くし、微細な描画を行うことができる。
【００１１】
例えば、ＴｉＯ2に光照射する前、親油性はあるが、親水性はない、つまり撥水性の状
態にある。光照射を行うことにより、光触媒活性が起こり、親水性にかわり、逆に親油性
がない状態、つまり撥油性となる。なお光照射時間により、親水性と親油性を共に有する
状態にもなりうる。
【００１２】
なお親水性とは、水に濡れやすい状態を指し、接触角が３０度以下、特に接触角が５度
以下を超親水性という。一方撥水性とは、水に濡れにくい状態を指し、接触角が９０度以
上のものを指す。同様に親油性とは、油に濡れやすい状態を指し、撥油性とは油に濡れに
くい状態を指す。なお接触角とは、滴下したドットのふちにおける、形成面と液滴の接線
がなす角度のことを指す。
【００１３】
すなわち、光照射を行った領域（以下、照射領域と表記する）は、親水性領域、又は超
親水性（合わせて単に親水性と表記する）となる。このとき、照射領域の幅を所望の配線
幅となるように光照射を行う。その後、インクジェット法により、照射領域上から又は照
射領域にむかって、水系の溶媒に導電体が混入したドットを吐出する。すると、単にイン
クジェット法により吐出されたドットの径より小さな、つまり幅の狭い配線を形成するこ
とができる。これは所望の配線幅となるように照射領域が形成されるため、吐出されたド
ットが形成表面で広がることを抑制できるからである。更に、ドットが多少ずれて吐出さ
れた場合であっても、照射領域に沿って配線を形成することができ、配線形成の正確な位
置制御が可能となる。
【００１４】
なお水系の溶媒を用いる場合、インクジェットのノズルからスムーズに吐出できるよう
に界面活性剤を添加すると好ましい。
【００１５】
また、油（アルコール）系の溶媒に混入された導電体を吐出する場合、光照射が行われ
ない領域（以下、非照射領域と表記する）に導電体を吐出し、非照射領域上から又は非照
射領域にむかってドットを吐出することにより、同様に配線を形成することができる。す
なわち、配線を形成したい領域の両端、つまり配線を形成したい領域を囲むような周囲に
光照射を行い、照射領域を形成すればよい。このとき照射領域は撥油性を有するため、油
（アルコール）系の溶媒に混入された導電体を有するドットは、選択的に非照射領域に形
成されるからである。すなわち、非照射領域の幅を所望の配線幅となるように光照射を行
う。
【００１６】
なお、油（アルコール）系の溶媒は、非極性溶剤又は低極性溶剤を用いることができる
。例えば、テルピネオール、ミネラルスピリット、キシレン、トルエン、エチルベンゼン
、メシチレン、ヘキサン、ヘプタン、オクタン、デカン、ドデカン、シクロヘキサン、又
はシクロオクタンを用いることができる。
【００１７】
更に光触媒物質へ遷移金属（Pd、Pt、Ｃｒ、Ｎｉ、Ｖ、Ｍｎ、Ｆｅ、Ｃｅ、Ｍｏ、Ｗ等
）をドーピングすることにより、光触媒活性を向上させたり、可視光領域（波長４００ｎ
ｍ〜８００ｎｍ）の光により光触媒活性を起こすことができる。遷移金属は、広いバンド
ギャップを持つ活性な光触媒の禁制帯内に新しい準位を形成し、可視光領域まで光の吸収
範囲を拡大しうるからである。例えば、ＣｒやＮｉのアクセプター型、ＶやＭｎのドナー
型、Ｆｅ等の両性型、その他Ｃｅ、Ｍｏ、Ｗ等をドーピングすることができる。このよう
に光の波長は光触媒物質によって決定することができるため、光照射とは光触媒物質の光
触媒活性化させる波長の光を照射することを指す。
【００１８】
また光触媒物質を真空中又は水素環流中で加熱し還元させると、結晶中に酸素欠陥が発
生する。このように遷移元素をドーピングしなくても、酸素欠陥は電子ドナーと同等の役
割を果たす。特に、ゾルゲル法により形成する場合、酸素欠陥が最初から存在するため、
還元しなくともよい。またＮ2等のガスをドープすることにより、酸素欠陥を形成するこ
とができる。
【００１９】
導電体として、金、銀、銅、白金、パラジウム、タングステン、ニッケル、タンタル、
ビスマス、鉛、インジウム、錫、亜鉛、チタン、若しくはアルミニウム、これらからなる
合金、これらの分散性ナノ粒子、又はハロゲン化銀の微粒子を用いることができる。特に
低抵抗な銀、銅を用いるとよい。但し銅を用いる場合、半導体膜中等に銅が拡散すること
を防止するため、窒素を有する絶縁膜をバリア膜として形成する。また透明導電体として
、インジウム錫酸化物（ＩＴＯ、Indium Tin Oxide）、酸化インジウムに２〜２０％の酸
化亜鉛（ＺｎＯ）を混合したＩＺＯ（indium zinc oxide）、酸化インジウムに２〜２０
％の酸化珪素（ＳｉＯ2）を混合したＩＴＳＯ、有機インジウム、有機スズ、窒化チタン
（ＴｉＮ）等を用いることもできる。
【００２０】
インクジェット法としてピエゾ方式を用いることができる。ピエゾ方式は、インク滴の
制御性に優れインク選択の自由度の高いことからインクジェットプリンターでも利用され
ている。なお、ピエゾ方式には、ＭＬＰ（Multi Layer Piezo）タイプとＭＬＣｈｉｐ（M
ulti Layer Ceramic Hyper Integrated Piezo Segments）タイプがある。また溶媒の材料
によっては、発熱体を発熱させ気泡を生じさせ溶液を押し出す、いわゆるサーマル方式を
用いたインクジェット法でもよい。
【００２１】
以上のように形成された配線は、光触媒物質を介して導電膜が設けられていることとな
る。
【００２２】
このように形成される配線は、薄膜トランジスタ（ＴＦＴとも表記する）のゲート電極
、ソース電極、ドレイン電極、及びそれら電極と接続される配線や、ソース信号、ドレイ
ン信号、またゲート信号が入力される配線として用いることができる。そしてこのような
薄膜トランジスタを有する半導体装置を形成することができる。
【００２３】
また導電膜下以外に形成される光触媒物質、つまり配線の形成に不要な光触媒物質は除
去してもよい。薄膜トランジスタや半導体装置形成後に、外光等からの光が照射され、Ｔ
ｉＯ2が不要に反応することを防止するためである。除去する手段として、導電膜をマス
クとしたウェットエッチング法、又はドライエッチング法を用いることができる。例えば
、ＨＦ系のエッチャントを用いたウエットエッチング法により除去することができる。
【００２４】
逆に、薄膜トランジスタ等を形成している途中、成膜室間の移動で薄膜トランジスタ等
に有害となる有機物が付着する場合、該有機物を除去することが可能となるため、光触媒
物質を残しておいてもよい。そのため光触媒物質を表示部の周囲（縁、端）に形成しても
よい。
【発明の効果】
【００２５】
本発明により、インクジェット法により形成されるドットの径より狭い、つまり幅の小
さな配線を形成することができる。更に、ドットが多少ずれて吐出された場合であっても
、光触媒活性が向上された領域に沿って配線を形成することができ、配線形成の正確な位
置制御が可能となる。また光触媒物質に対して親水性、撥油性等を制御することにより、
隣り合うドットが凝集して配線が途切れてしまうことを防止することができる。更にドッ
トは幅方向に広がることがないため、配線の膜厚を厚くすることが可能である。
【００２６】
以上のように本発明の光触媒反応を利用した、インクジェット法による配線の作製方法
により、大面積パターニングや高精細パターニングが容易、マスクの使用を低減でき、フ
ォトリソグラフィー工程を省略することができるため作製工程の簡略化が可能、材料の有
効利用が可能となる。更にインクジェット法を用いると、大型基板対しても低コスト、作
製工程を短縮して形成することができる。
【発明を実施するための最良の形態】
【００２７】
以下に、本発明の実施の形態を図面に基づいて説明する。なお、実施の形態を説明する
ための全図において、同一部分又は同様な機能を有する部分には同一の符号を付し、その
繰り返しの説明は省略する。
【００２８】
（実施の形態１）
本実施の形態では、具体的な配線の作製方法について説明する。
【００２９】
図１（Ａ）に示すように、配線を形成する領域１００上に光触媒物質１０１を形成する
。光触媒物質は、ゾルゲル法のディップコーティング法、スピンコーティング法、インク
ジェット法、イオンプレーティング法、イオンビーム法、CVD法、スパッタリング法、Ｒ
Ｆマグネトロンスパッタリング法、プラズマ溶射法、プラズマスプレー法、又は陽極酸化
法により形成することができる。また複数の金属を含む酸化物半導体からなる光触媒物質
の場合、構成元素の塩を混合、融解して形成することができる。ディップコーティング法
、スピンコーティング法等の塗布法により光触媒物質を形成する場合、溶媒を除去する必
要があるとき、焼成したり、乾燥すればよい。具体的には、所定の温度（例えば、３００
℃以上）で加熱すればよく、好ましくは酸素を有する雰囲気で行う。例えば、導電ペース
トとしてＡｇを用い、酸素及び窒素を有する雰囲気で焼成を行うと、熱硬化性樹脂などの
有機物が分解されるため、有機物を含まないＡｇを得ることができる。その結果、Ａｇ表
面の平坦性を高めることができる。
【００３０】
この加熱処理により、光触媒物質は所定の結晶構造を有することができる。例えば、ア
ナターゼ型やルチル−アナターゼ混合型を有する。低温相ではアナターゼ型が優先的に形
成される。そのため光触媒物質が所定の結晶構造を有していない場合も加熱すればよい。
また塗布法により形成する場合、所定の膜厚を得るために複数回にわたって光触媒物質を
形成することもできる。
【００３１】
本実施の形態では、光触媒物質としてスパッタリング法により所定の結晶構造を有する
ＴｉＯ2結晶を形成する場合を説明する。ターゲットには金属チタンチューブを用い、ア
ルゴンガスと酸素を用いてスパッタリングを行う。更にＨｅガスを導入してもよい。光触
媒活性の高いＴｉＯ2を形成するためには、酸素を多く含む雰囲気とし、形成圧力を高め
にする。更に成膜室又は処理物が設けられた基板を加熱しながらＴｉＯ2を形成すると好
ましい。
【００３２】
このように形成されるＴｉＯ2は非常に薄膜（1μm 程度）であっても光触媒機能を有す
る。
【００３３】
その後、選択的に光照射を行って照射領域を形成するため、光学系を用いて光を集光さ
せる。例えば、レンズ１０３により光１０４を集光させる。そして、ＴｉＯ2と光とを相
対的に移動させることにより、選択的に光照射を行う。例えば、矢印１０８の方向に、光
触媒物質１０１を移動させればよい。その結果、照射領域１０５と、非照射領域１０６を
形成することができる。そして照射領域１０５におけるＴｉＯ2は、親水性を示す。なお
光照射時間により、親水性と親油性を共に有する状態にもなりうる。
【００３４】
光としては、ランプ（例えば紫外線ランプ、いわゆるブラックライト）やレーザー光（
例えば、発振波長３０８ｎｍのＸｅＣｌエキシマレーザー、発振波長３５１ｎｍのＸｅＦ
エキシマレーザー、又は発振波長２４８ｎｍのＫｒＦエキシマレーザー等）を用いること
ができる。特定の波長を発振することができるレーザー光を用いると好ましい。また光は
ＴｉＯ2を光触媒活性化させる波長の光であればよく、外光を用いて選択的に光照射を行
っても構わない。
【００３５】
本工程は選択的に光照射を行うため、暗室、又は少なくとも光触媒活性化させる波長の
光の波長が除去若しくは低減された反応部屋で行う。少なくとも装置自体の反応室を暗室
、又は少なくとも光触媒活性化させる波長の光の波長が除去若しくは低減すればよい。
【００３６】
また導電体を形成する領域に、選択的にＴｉＯ2を形成することにより、全体に光を照
射することができる。例えば、インクジェット法、所望の形状のメタルマスクを配置した
スピンコーティング法等により選択的にＴｉＯ2を形成し、その後、ランプやレーザー光
等を用いて全体に光を照射すればよい。その結果、選択的に形成されたＴｉＯ2は親水性
となる。
【００３７】
このように選択的にＴｉＯ2を形成すると、薄膜トランジスタや半導体装置形成後に、
外光等からの光が照射され、ＴｉＯ2が不要に反応することを防止することができる。す
なわち、導電膜下以外に形成されるＴｉＯ2、つまり配線の形成に不要なＴｉＯ2を除去す
るため、導電膜をマスクとしたウェットエッチング法、又はドライエッチング法を用いな
くて済む。
【００３８】
また全体にＴｉＯ2を形成した後、保護膜を形成し、保護膜を選択的に除去し、光照射
を行うことで、導電体を形成する所望の領域のＴｉＯ2を親水性とすることもできる。保
護膜を選択的に除去する手段としては、ドライエッチング、又はウェットエッチングを用
いることができる。また一定のパワー以上でＴｉＯ2を光触媒活性化させる波長の光の波
長を有するレーザー光を用いたレーザアブレーションを用いて、保護膜を除去してもよい
。この場合、保護膜の選択的な除去と、ＴｉＯ2の光触媒活性化を同時に行うことができ
る。その後、光触媒活性化させる波長を有する光が、ＴｉＯ2に照射されないようにする
ため、保護膜は一定のパワー以下であって、光触媒活性化させる波長の光を吸収、又は反
射する材料を選択する。すなわち、外光に含まれる光触媒活性化させる波長の光が照射さ
れることを考慮して保護膜を選択する。その結果、反応室の移動中や製品として使用する
間において、ＴｉＯ2へ光触媒活性化させる波長の光が照射されることを防止できる。ま
た保護膜として用いる材料は、膜厚を制御することにより、光触媒活性化させる光の波長
を吸収、又は反射させることができる。更に、保護膜は複数の材料を積層して形成しても
よい。その結果、光触媒活性化させる波長の光を広範囲に渡って、吸収又は反射させるこ
とができる。
【００３９】
このように、ＴｉＯ2を選択的に親水性とすることができる。親水性領域の幅は、所望
の配線幅とすればよく、該光学系により光の照射領域を絞ればよい。
【００４０】
その後図１（Ｂ）に示すように、照射領域上からドット１０９を吐出する。ドットを吐
出する吐出手段は、１つ又は複数の溶液注入口や、１つ又は複数のノズルを具備するヘッ
ドを有し、溶液注入口からドットの原料となる組成物を注入し、ノズルから組成物が吐出
される。このとき、組成物はドット状に吐出されたり、ドットが連なった線状に吐出され
たりするが、合わせてドットと表記する。つまりドットを吐出するとは、複数のドットが
連続して吐出されるため、ドットとして認識されず線状に滴下されることもある。
【００４１】
ノズルの径は、０．０２μｍ〜１００μｍ（好ましくは３０μｍ以下）に設定し、該ノ
ズルから吐出される組成物の吐出量は０．００１ｐｌ〜１００ｐｌ（好ましくは１０ｐｌ
以下）に設定するとよい。この吐出量は、ノズルの径の大きさにより制御することができ
る。  そのためノズルの径は、所望の配線幅に基づいて設計することができる。また、親
水性領域表面、つまり被処理物表面とノズルの吐出口との距離は、所望の箇所に滴下する
ため近づけるとよい。好ましくは、０．１ｍｍ〜３ｍｍ（好ましくは０．５ｍｍ〜２ｍｍ
）とする。
【００４２】
吐出口から吐出する組成物は、溶媒に導電体が混入したものを用いる。導電体として、
金、銀、銅、白金、パラジウム、タングステン、ニッケル、タンタル、ビスマス、鉛、イ
ンジウム、錫、亜鉛、チタン、若しくはアルミニウム、これらからなる合金、これらの分
散性ナノ粒子、又はハロゲン化銀の微粒子を用いることができる。特に低抵抗な銀、銅を
用いるとよい。但し銅を用いる場合、半導体膜中等に銅が拡散することを防止するため、
窒素を有する絶縁膜をバリア膜として形成する。また透明導電体として、インジウム錫酸
化物（ＩＴＯ、Indium Tin Oxide）、酸化インジウムに２〜２０%の酸化亜鉛（ＺｎＯ）
を混合したＩＺＯ（indium zinc oxide）、酸化インジウムに２〜２０%の酸化珪素（Ｓｉ
Ｏ2）を混合したＩＴＳＯ、有機インジウム、有機スズ、窒化チタン（ＴｉＮ）等を用い
ることもできる。
【００４３】
溶媒として、水系、又は油（アルコール）系の溶媒を用いることができる。水系の溶媒
を用いる場合、ノズルからスムーズに組成物が吐出するように界面活性剤を添加しておく
とよい。本実施の形態では、親水性となるように制御しているため、油（アルコール）系
の溶媒の詳細は下記実施の形態で説明する。
【００４４】
組成物の表面張力は、４０ｍＮ／ｍ以下が好ましい。組成物の粘度は５０ｃｐ以下が好
ましい。組成物の乾燥が起こることを防止したり、吐出口から組成物を円滑に吐出できる
ようにしたりするためである。なお、用いる溶媒や、用途に合わせて、組成物の粘度等は
適宜調整するとよい。一例として、ＩＴＯや、有機インジウム、有機スズを溶媒に溶解又
は分散させた組成物の粘度は５〜５０ｍＰａ・Ｓ、銀を溶媒に溶解又は分散させた組成物
の粘度は５〜２０ｍＰａ・Ｓ、金を溶媒に溶解又は分散させた組成物の粘度は１０〜２０
ｍＰａ・Ｓとする。
【００４５】
導電体の粒子の径は、各ノズルの径や所望のパターン幅などに依存するが、ノズルの目
詰まり防止や高精細なパターンの作製のため、小さい方が好ましい。好ましくは、導電体
の粒子の径は粒径０．１μｍ以下がよい。
【００４６】
組成物は、電解法、アトマイズ法又は湿式還元法等で形成されるものであり、その粒子
サイズは、一般的に約０．５〜１０μｍである。但し、ガス中蒸発法で形成すると、分散
剤で保護されたナノ分子は約７ｎｍと微細である。またこのナノ粒子は、被覆剤を用いて
各粒子の表面を覆うと、溶媒中に凝集がなく、室温で安定に分散し、液体とほぼ同じ挙動
を示す。
【００４７】
組成物を吐出する工程は、減圧下で行うと好ましい。組成物を吐出して被処理物に着弾
するまでの間に、該組成物の溶媒が蒸発し、組成物の乾燥と焼成の工程を省略することが
できる。また、減圧下で行うと、導電体の表面に酸化膜などが形成されないため好ましい
。
【００４８】
組成物を吐出後、乾燥と焼成の一方又は両方の工程を行う。乾燥と焼成の工程は、両工
程とも加熱処理の工程であり、例えば、乾燥は１００度で３分間、焼成は２００〜３５０
度で１５分間〜３０分間で行う。乾燥と焼成の工程は、常圧下又は減圧下で、レーザー光
の照射や瞬間熱アニール、加熱炉などにより行う。
【００４９】
乾燥と焼成の工程を効率的に行うためには、基板を加熱しておいてもよい。そのとき基
板の温度は、基板等の材質に依存するが、一般的には１００〜８００度（好ましくは２０
０〜３５０度）とする。本工程により、組成物中の溶媒や溶液の蒸発、又は化学的に分散
剤を除去するとともに、硬化収縮することで、ナノ粒子間を接触させる融合を加速するこ
とができる。
【００５０】
このように、光触媒反応を利用した、インクジェット法によりドットの径より狭い、つ
まり幅の小さい配線を形成することができる。更に、ドットが多少ずれて吐出された場合
であっても、光触媒活性が向上された領域に沿って配線を形成することができ、配線形成
の正確な位置制御が可能となる。
【００５１】
更に半導体膜や絶縁膜を、光触媒反応を利用した、インクジェット法により形成しても
よく、Ｃｄ、Ｚｎの金属硫化物、Ｆｅ、Ｔｉ、Ｓｉ、Ｇｅ、Ｚｒ、Ｂａなどの酸化物、を
滴下することができる。
【００５２】
また配線同士を接続するプラグを、光触媒反応を利用した、インクジェット法により形
成することもできる。プラグを形成する絶縁膜に開口部を形成し、光触媒物質を開口部側
面のみ、又は開口部付近の絶縁膜表面のみに形成し、光照射により親水性等を制御し、開
口部内に積極的にプラグ材料を滴下することができる。
【００５３】
（実施の形態２）
本実施の形態では、導電体の溶媒に油（アルコール）系を用いる場合について説明する
。
【００５４】
図２（Ａ）に示すように、実施の形態１と同様に、配線を形成する領域１００上に光触
媒物質１０１を形成する。その後、選択的に光を照射するため、光学系を用いて光を集光
させる。例えば、レンズ１０３により光１０４を集光させ、ＴｉＯ2と光とを相対的に移
動させることにより、選択的に光を照射する。例えば、矢印１０８の方向に、光触媒物質
１０１を移動させればよい。その結果、照射領域１０５と、非照射領域１０６を形成する
ことができる。そして照射領域１０５のＴｉＯ2は撥油性を示す。
【００５５】
その後図２（Ｂ）に示すように、非照射領域上からドット１０９を吐出する。本実施の
形態では導電体の溶媒として油（アルコール）系を用いるため、照射領域間に設けられる
非照射領域上から又は非照射領域にむかってドットを吐出する。なおドットを吐出すると
は、複数のドットが連続して吐出されるため、ドットとして認識されず線上に滴下される
ことがある。
【００５６】
油（アルコール）系の溶媒は、非極性溶剤又は低極性溶剤を用いることができる。例え
ば、テルピネオール、ミネラルスピリット、キシレン、トルエン、エチルベンゼン、メシ
チレン、ヘキサン、ヘプタン、オクタン、デカン、ドデカン、シクロヘキサン、又はシク
ロオクタンを用いることができる。本実施の形態では、溶媒にテトラデカンを用いる。ま
た導電体として、上記実施の形態と同様なものを使用できる。
【００５７】
その後、上記実施の形態と同様に、乾燥や焼成を行って配線を形成する。
【００５８】
このように、光触媒反応を利用した、インクジェット法によりドットの径より狭い、つ
まり幅の小さい配線を形成することができる。更に、ドットが多少ずれて吐出された場合
であっても、光触媒活性が向上された領域に沿って配線を形成することができ、配線形成
の正確な位置制御が可能となる。
【００５９】
特に配線を形成する領域を撥油性とすることにより、配線の高さを高めることができる
。すなわち、油（アルコール）系の溶媒中に導電体が混入されたドットを非照射領域間に
滴下するため、上記実施の形態と比較して配線の高さを高くすることができる。
【００６０】
更に半導体膜や絶縁膜を、光触媒反応を利用した、インクジェット法により形成しても
よく、Cd、Znの金属硫化物、Fe、Ti、Si、Ge、Zr、Baなどの酸化物、を滴下することがで
きる。
【００６１】
また配線同士を接続するプラグを、光触媒反応を利用した、インクジェット法により形
成することもできる。プラグを形成する絶縁膜に開口部を形成し、光触媒物質を開口部側
面のみ、又は開口部付近の絶縁膜表面のみに形成し、光照射により親水性等を制御し、開
口部内に積極的にプラグ材料を滴下することができる。
【００６２】
（実施の形態３）
本実施の形態では、上記実施の形態で説明した配線の作製方法を用いて薄膜トランジス
タを形成する例を説明する。なお光触媒物質としてＴｉＯ2を用いる。
【００６３】
まず図３（Ａ）に示すように、絶縁表面を有する基板２００上に下地膜２０１を形成す
る。基板２００には、例えばバリウムホウケイ酸ガラスや、アルミノホウケイ酸ガラスな
どのガラス基板、石英基板、ステンレス基板等を用いることができる。また、ポリエチレ
ン-テレフタレート（ＰＥＴ）、ポリエチレンナフタレート（ＰＥＮ）、ポリエーテルサ
ルフォン（ＰＥＳ）に代表されるプラスチックや、アクリル等の可撓性を有する合成樹脂
からなる基板は、一般的に他の基板と比較して耐熱温度が低い傾向にあるが、作製工程に
おける処理温度に耐え得るのであれば用いることが可能である。
【００６４】
下地膜２０１は基板２００中に含まれるＮａなどのアルカリ金属やアルカリ土類金属が
、半導体膜中に拡散し、半導体素子の特性に悪影響を及ぼすのを防ぐために設ける。よっ
てアルカリ金属やアルカリ土類金属の半導体膜への拡散を抑えることができる酸化珪素や
、窒化珪素、窒化酸化珪素などの絶縁膜を用いて形成する。なお下地膜２０１は積層構造
を有してもよく、本実施の形態ではプラズマＣＶＤ法を用いて、第１の下地膜として、プ
ラズマＣＶＤ法を用い、原料ガスにSiH4、N2O、NH3、H2、圧力が０．３Ｔｏｒｒ（３９．
９Ｐａ）、RFパワーが５０Ｗ、RF周波数が６０ＭＨｚ、基板温度を４００℃として形成す
る酸化窒化珪素膜を１０〜２００nm（好ましくは５０〜２００nm）、第２の下地膜として
、プラズマＣＶＤ法を用い、原料ガスにSiH4、N2O、圧力が０．３Ｔｏｒｒ（３９．９Ｐ
ａ）、ＲＦパワーが１５０Ｗ、ＲＦ周波数が６０ＭＨｚ、基板温度を４００℃として形成
する酸化窒化珪素膜を５０〜２００ｎｍ（好ましくは２００〜１５０nm）の順に積層する
。
【００６５】
ガラス基板、ステンレス基板又はプラスチック基板のように、アルカリ金属やアルカリ
土類金属が多少なりとも含まれている基板を用いる場合、不純物の拡散を防ぐという観点
から下地膜を設けることは有効であるが、石英基板など不純物の拡散がさして問題となら
ない場合は、必ずしも設ける必要はない。
【００６６】
下地膜上全体に光触媒物質２０２としてＴｉＯ2を形成する。またＴｉＯ2を下地膜とし
て用いてもよく、この場合下地膜を省略することができる。ＴｉＯ2は上記実施の形態と
同様に形成すればよく、本実施の形態ではスピンコーティング法を用いてＴｉＯ2を形成
した後、焼成や乾燥を行って所定の結晶構造のＴｉＯ2を形成する。例えば、アナターゼ
型やルチル−アナターゼ混合型を有する。
【００６７】
次いで、所望の領域のＴｉＯ2に光触媒活性させる波長を有する光を照射し、照射領域
２０３を形成する。すると照射領域は親水性を示す。
【００６８】
インクジェット法を用いて、溶媒中に分散された導電体を有するドットを、照射領域上
から又は照射領域にむかって滴下する。本実施の形態では、水系の溶媒を用い、導電体と
してAgを用い、照射領域上にドットを滴下する。その後、１５０℃〜４００℃に加熱し焼
成を行い、配線２０４を形成する。配線２０４は、いわゆるソース電極、又はドレイン電
極として機能する。
【００６９】
図３（Ｂ）に示すように、プラズマＣＶＤ法を用いて、一導電型を有する半導体膜、例
えばＮ型を有する半導体膜２０６を形成する。その後、配線間のショートを防止するため
、Ｎ型を有する半導体膜をパターニングする。
【００７０】
次いで、プラズマＣＶＤ法を用いて半導体膜２０７を形成する。半導体膜２０７の膜厚
は２５〜２００ｎｍ（好ましくは３０〜６０ｎｍ）とする。また非晶質半導体は珪素だけ
ではなくシリコンゲルマニウムも用いることができ、シリコンゲルマニウムを用いる場合
、ゲルマニウムの濃度は０．０１〜４．５atomic％程度であることが好ましい。また非晶
質半導体の中に結晶粒が分散するように存在しているセミアモルファス半導体、及び非晶
質半導体中に０．５ｎｍ〜２０ｎｍの結晶を粒観察することができる微結晶半導体から選
ばれたいずれの半導体膜を用いてもよい。０．５ｎｍ〜２０ｎｍの結晶を粒観察すること
ができる微結晶はいわゆるマイクロクリスタル（μｃ）とも呼ばれている。本実施の形態
では、珪素を主成分とする非晶質半導体膜（非晶質珪素膜、アモルファスシリコンとも表
記する）を用いる。
【００７１】
その後、フォトマスク２０８を形成し、該マスクを用いて半導体膜、及びＮ型を有する
半導体膜をパターニングする。例えば、ポリイミドやポリビニルアルコール等をインクジ
ェット法により滴下してフォトマスクを形成することができる。
【００７２】
図３（Ｃ）に示すように、絶縁膜、いわゆるゲート絶縁膜２１０を形成する。本実施の
形態では、ＴｉＯ2をスピンコーティング法により塗布し、ゲート絶縁膜とする。ＴｉＯ2
は高誘電率を有するためゲート絶縁膜に適する。その後所望の配線形成領域、つまりゲー
ト電極を形成する領域に光触媒活性化させる波長の光を照射し、照射領域２０９を形成す
る。照射領域２０９は、親水性を示す。
【００７３】
インクジェット法を用いて、照射領域上から又は照射領域にむかって溶媒中に導電体が
混入されたドットを滴下する。本実施の形態では、水系の溶媒を用い、導電体としてAgを
用い、照射領域上にドットを滴下する。その後、１５０℃〜４００℃に加熱し、ゲート電
極２１１を形成する。
【００７４】
また油（アルコール）系の溶媒中に導電体が混入されたドットを滴下してもよい。この
場合、ゲート電極を形成する領域の両端に光触媒活性化させる波長の光を照射し、撥油性
を高めればよい。
【００７５】
図３（Ｄ）に示すように、必要に応じて層間絶縁膜２１３を形成する。層間絶縁膜には
、無機材料（酸化シリコン、窒化シリコン、酸化窒化シリコンなど）、感光性又は非感光
性の有機材料（ポリイミド、アクリル、ポリアミド、ポリイミドアミド、レジスト又はベ
ンゾシクロブテン）、珪素（Ｓｉ）と酸素（Ｏ）との結合で骨格構造が構成され、置換基
に少なくとも水素を含む、又は置換基にフッ素、アルキル基、又は芳香族炭化水素のうち
少なくとも１種を有する材料、いわゆるシロキサン、及びそれらの積層構造を用いること
ができる。有機材料として、ポジ型感光性有機樹脂又はネガ型感光性有機樹脂を用いるこ
とができる。例えば、有機材料としてポジ型の感光性アクリルを用いた場合、露光処理に
より感光性有機樹脂をエッチングすると上端部に曲率を有する開口部を形成することがで
きる。本実施の形態では、原料ガスにＳｉＨ4、Ｎ2Ｏを用いるプラズマＣＶＤ法により形
成される酸化窒化珪素膜を６００ｎｍに形成する。
【００７６】
その後、層間絶縁膜２１３に開口部、いわゆるコンタクトホールを形成する。コンタク
トホールへ配線２１４を形成し、配線２０４と電気的に接続する。配線２１４は、インク
ジェット法により形成することができる。配線２１４は、いわゆるソース配線、又はドレ
イン配線として機能する。
【００７７】
なおインクジェット法により、配線２１４を先に積層させ、その後粘性の高い絶縁膜を
形成して層間絶縁膜を形成してもよい。またインクジェット法により、絶縁膜と配線を適
宜交互に滴下してもよい。すなわち、絶縁膜材料を滴下していき、配線を形成する領域で
は配線材料を滴下すればよい。このとき表面の平坦性が問題となる場合は、CMP（Chemica
l Mechanical Polishing、化学的・機械的ポリッシング）、エッチバック等の平坦化工程
を施すとよい。以上のように、コンタクトホールを開口するためのフォトマスク形成工程
、該マスクを用いたエッチング工程、該マスクを除去する洗浄工程を削減することもでき
る。
【００７８】
その後、配線２１４と接するように電極２１５を形成する。電極２１５は、インクジェ
ット法により形成することができる。電極２１５は、液晶表示装置においていわゆる画素
電極として機能し、発光装置においていわゆる発光素子の陽極又は陰極として機能する。
電極２１５として、水系の溶媒中に導電体が混入したドットを用いることができ、特に透
明導電体が混入されたドットを用いることにより透明導電膜を形成することができる。ま
た層間絶縁膜２１３の上面にＴｉＯ2を形成し、電極２１５を形成する所望の領域に光触
媒活性化させる波長の光を照射して、親水性としてもよい。
【００７９】
また油（アルコール）系の溶媒中に導電体が混入したドットを滴下してもよい。この場
合、電極２１５を形成する領域の両端に光触媒活性化させる波長の光を照射し、撥油性を
高めればよい。
【００８０】
また層間絶縁膜２１３を形成すると平坦性が高まるため好ましいが、一方で作製工程が
増えてしまう。そのため、層間絶縁膜２１３を形成せずにゲート絶縁膜２１０にコンタク
トホールを形成し、電極２１５を形成してもよい。
【００８１】
このように光触媒反応を利用した、インクジェット法により、ドットの径より狭い、つ
まり幅の小さい配線を有する薄膜トランジスタを形成することができる。本実施の形態の
薄膜トランジスタは、半導体膜より上方にゲート電極が設けられる、いわゆるトップゲー
ト型の薄膜トランジスタである。
【００８２】
また本実施の形態において、不要なＴｉＯ2を除去してもよい。不要な領域とは、配線
が形成されない領域であるため、配線をマスクとしてドライエッチング、又はウェットエ
ッチングを行ってＴｉＯ2を除去することができる。
【００８３】
（実施の形態４）
本実施の形態では、上記実施の形態と異なる方法で薄膜トランジスタを形成する例を説
明する。なお光触媒物質としてＴｉＯ2を用いる。
【００８４】
まず図４（Ａ）に示すように、上記実施の形態と同様に基板２００上に下地膜２０１を
形成する。下地膜上に光触媒物質２０２としてＴｉＯ2を全体に形成する。またＴｉＯ2を
下地膜として用いてもよく、この場合下地膜を省略することができる。ＴｉＯ2は上記実
施の形態と同様に形成すればよい。
【００８５】
次いで、所望の領域のＴｉＯ2に光触媒活性させる波長を有する光を照射し、照射領域
２０３を形成する。すると照射領域は親水性を示す。
【００８６】
インクジェット法を用いて、照射領域上から又は照射領域にむかって、溶媒中に導電体
が混入したドットを滴下して、配線２０４を形成する。そして一導電型を有する半導体膜
、例えばＮ型を有する半導体膜２０６を形成し、配線２０４と、Ｎ型を有する半導体膜２
０６とを同時にパターニングする。
【００８７】
図４（Ｂ）に示すように、Ｎ型を有する半導体膜上に半導体膜２０７を形成し、パター
ニングする。例えば、半導体膜として非晶質半導体膜を用い、該非晶質半導体膜上にイン
クジェット法によりポリイミド又はポリビニルアルコール等からなるマスクを形成し、該
マスクを用いて非晶質半導体膜をパターニングする。このとき同時に、Ｎ型を有する半導
体膜をパターニングしてもよい。その後、半導体膜等を覆ってゲート絶縁膜２１０を形成
する。ゲート絶縁膜としてＴｉＯ2を用い、所望の領域に光触媒活性させる波長を有する
光を照射し、照射領域２０９を形成する。すると照射領域２０９は親水性を示す。
【００８８】
インクジェット法を用いて、照射領域上から又は照射領域にむかって溶媒中に導電膜が
混入されたドットを滴下し、ゲート電極２１１を形成する。親水性領域に選択的にドット
を滴下するため、水系の溶媒を用いる。
【００８９】
また油（アルコール）系の溶媒中に分散された導電体を有するドットを滴下してもよい
。この場合、ゲート電極２１１を形成する領域の両端に光触媒活性化させる波長の光を照
射し、撥油性を高めればよい。
【００９０】
図４（Ｃ）に示すように、層間絶縁膜２１４を形成し、所望の領域にコンタクトホール
を形成し、該コンタクトホールに配線２１４を形成する。配線２１４はインクジェット法
により形成することができる。そして配線２１４と接続するように電極２１５を形成する
。電極２１５はインクジェット法により形成することができる。
【００９１】
電極２１５は、液晶表示装置において画素電極として機能し、発光装置において発光素
子の陽極又は陰極として機能する。電極２１５として、水系の溶媒中に分散した導電体を
用いることでき、特に透明導電体を用いることにより透明導電膜を形成することができる
。また層間絶縁膜２１３の上面にＴｉＯ2を形成し、電極２１５を形成する所望の領域に
光触媒活性化させる波長の光を照射してもよい。
【００９２】
また油（アルコール）系の溶媒中に導電体が混入されたドットを滴下してもよい。この
場合、電極２１５を形成する領域の両端に光触媒活性化させる波長の光を照射し、撥油性
を高めればよい。
【００９３】
また層間絶縁膜２１３を形成すると平坦性が高まるため好ましいが、一方で作製工程が
増えてしまう。そのため、層間絶縁膜２１３を形成せずにゲート絶縁膜２１０にコンタク
トホールを形成し、電極２１５を形成してもよい。
【００９４】
このように光触媒反応を利用した、インクジェット法により、ドットの径より狭い、つ
まり幅の小さい配線を有する薄膜トランジスタを形成することができる。本実施の形態の
薄膜トランジスタは、半導体膜より上方にゲート電極が設けられる、いわゆるトップゲー
ト型の薄膜トランジスタである。
【００９５】
また本実施の形態において、不要なＴｉＯ2を除去してもよい。不要な領域とは、配線
が形成されない領域であるため、配線をマスクとしてドライエッチング、又はウェットエ
ッチングを行ってＴｉＯ2を除去することができる。
【００９６】
以上のように多様な構造を有するトップゲート型の薄膜トランジスタを形成することが
できる。
【００９７】
（実施の形態５）
本実施の形態では、上記実施の形態と異なる方法で薄膜トランジスタを形成する例を説
明する。なお光触媒物質としてＴｉＯ2を用いる。
【００９８】
まず図１７（Ａ）に示すように、上記実施の形態と同様に、基板２００上に下地膜２０
１を形成する。下地膜上に電極２１５を形成する。電極２１５はインクジェット法により
形成することができる。また下地膜に光触媒物質を用い、光照射を行って親水性又は撥油
性とした状態で、インクジェット法により電極２１５を滴下してもよい。
【００９９】
全体に配線２０４を形成し、一導電型を有する半導体膜、例えばＮ型を有する半導体膜
２０６を形成する。配線２０４はスパッタリング法、又はインクジェット法により形成す
ることができる。
その後、Ｎ型を有する半導体膜上に光触媒物質２０２としてＴｉＯ2を形成する。
ＴｉＯ2の所望の領域に光照射を行い、照射領域２０３を形成する。照射領域は親水性を
示す。
【０１００】
そして、Ｎ型を有する半導体膜上にインクジェット法によりポリイミド又はポリビニル
アルコール等からなるマスク２０８を形成する。このとき、照射領域上にマスクを形成す
る。そのため、マスクは水系の溶媒を有するドットを滴下して形成する。その結果、ドッ
トの径より小さい幅を有するマスクを形成することができ、微細なパターニングを施すこ
とができる。さらに必要に応じてマスクを焼成するため、加熱処理を行ってもよい。
【０１０１】
図１７（Ｂ）に示すように、マスクを用いて、配線、Ｎ型を有する半導体膜、及び光触
媒物質をパターニングする。このパターニングにより電極２１５が現れる。その後、マス
クを除去するための洗浄を行う。さらにウェットエッチング又はドライエッチングにより
、光触媒物質を除去する。
【０１０２】
図１７（Ｃ）に示すように、半導体膜２０７を形成し、マスクを用いてパターニングす
る。図示しないが、該マスクは半導体膜上にインクジェット法によりポリイミド又はポリ
ビニルアルコール等を滴下して形成してもよい。半導体膜をパターニングするとき、同時
にＮ型を有する半導体膜をパターニングしてもよい。
【０１０３】
そして半導体膜を覆うように、ゲート絶縁膜２１０として機能する絶縁膜を形成する。
このとき、電極２１５上には絶縁膜２１０を形成しない。本実施の形態では、ゲート絶縁
膜は光触媒物質であるＴｉＯ2を用いて形成する。ＴｉＯ2の所望の領域に光照射を行って
、照射領域２０９を形成する。照射領域は親水性を示す。そして照射領域上にゲート電極
２１１として機能する導電膜を形成する。そのため、導電膜は水系の溶媒に導電体が混入
されたドットを滴下して形成する。その結果、ドットの径より小さい幅を有するゲート電
極を形成することができ、微細化を達成することができる。さらに必要に応じてゲート電
極を焼成するため、加熱処理を行ってもよい。
【０１０４】
以上のように多様な構造を有するトップゲート型の薄膜トランジスタを形成することが
できる。
【０１０５】
（実施の形態６）
本実施の形態では、上記実施の形態と異なる方法で薄膜トランジスタを形成する例を説
明する。なお光触媒物質としてＴｉＯ2を用いる。
【０１０６】
まず図５（Ａ）に示すように、上記実施の形態と同様に、基板２００上に下地膜２０１
を形成する。下地膜上に光触媒物質２０２としてＴｉＯ2を全体に形成する。またＴｉＯ2
を下地膜として用いてもよく、この場合下地膜を省略することができる。ＴｉＯ2は上記
実施の形態と同様に形成すればよい。
【０１０７】
次いで、所望の領域のＴｉＯ2に光触媒活性させる波長を有する光を照射し、照射領域
２０３を形成する。すると照射領域は親水性を示す。
【０１０８】
インクジェット法を用いて、照射領域上から、溶媒中に導電体が混入したドットを滴下
して、ゲート電極２１１として機能する導電膜を形成する。
【０１０９】
図５（Ｂ）に示すように、ゲート電極を覆ってゲート絶縁膜２１０を形成する。その後
、プラズマＣＶＤ法等により半導体膜２０７、一導電型を有する半導体膜、例えばＮ型を
有する半導体膜２０６を形成する。このとき、原料ガスやその流量を変化させることで半
導体膜２０７、Ｎ型を有する半導体膜２０６を連続成膜することができる。Ｎ型を有する
半導体膜上にインクジェット法によりポリイミド又はポリビニルアルコール等からなるマ
スク２０８を形成し、該マスクを用いて半導体膜、Ｎ型を有する半導体膜をパターニング
する。その後、マスクを除去するため洗浄する。
【０１１０】
図５（Ｃ）に示すように、配線２０４を形成する。配線２０４は、インクジェット法に
より形成することができる。配線２０４は、いわゆるソース電極、又はドレイン電極とし
て機能する。
【０１１１】
このとき、配線２０４を形成する領域にＴｉＯ2を形成し、光触媒活性化させる波長の
光を照射して親水性とし、水系溶媒を有するドットを滴下して配線を形成してもよい。
【０１１２】
また、配線を形成する両端にＴｉＯ2を形成し、光触媒活性化させる波長の光を照射し
て撥油性とし、油（アルコール）系溶媒を有するドットを滴下して配線を形成しても構わ
ない。
【０１１３】
その後、配線２０４をマスクとして、Ｎ型を有する半導体膜をエッチングし、配線２０
４を分離する。このとき、半導体膜が多少エッチングされることがある。このとき更に好
ましくは、エッチングされた半導体膜を覆って保護膜を形成するとよい。例えば、エッチ
ングされた半導体膜の領域に、インクジェット法によりポリイミド等を滴下すればよい。
【０１１４】
図５（Ｄ）に示すように、層間絶縁膜２１３を形成し、所望の領域にコンタクトホール
を形成し、コンタクトホールに配線２１４を形成する。配線２１４はインクジェット法に
より形成することができる。そして配線２１４と接続するように電極２１５を形成する。
電極２１５はインクジェット法により形成することができる。
【０１１５】
電極２１５は、液晶表示装置において画素電極として機能し、発光装置において発光素
子の陽極又は陰極として機能する。電極２１５として、水系の溶媒中に導電体が混入した
ドットを用いることでき、特に透明導電体を用いることにより透明導電膜を形成すること
ができる。また層間絶縁膜２１３の上面にＴｉＯ2を形成し、電極２１５を形成する所望
の領域に光触媒活性化させる波長の光を照射してもよい。
【０１１６】
また油（アルコール）系の溶媒中に分散された導電体を有するドットを滴下してもよい
。この場合、電極２１５を形成する領域の両端に光触媒活性化させる波長の光を照射し、
撥油性を高めればよい。
【０１１７】
また層間絶縁膜２１３を形成すると平坦性が高まるため好ましいが、一方で作製工程が
増えてしまう。そのため、層間絶縁膜２１３を形成せずにゲート絶縁膜２１０にコンタク
トホールを形成し、電極２１５を形成してもよい。
【０１１８】
このように光触媒反応を利用した、インクジェット法により、ドットの径より狭い、つ
まり幅の小さい配線を有する薄膜トランジスタを形成することができる。本実施の形態の
薄膜トランジスタは、半導体膜より下方にゲート電極が設けられる、いわゆるボトムゲー
ト型であって、チャネル領域がエッチングされたいわゆるチャネルエッチ型の薄膜トラン
ジスタである。
【０１１９】
また本実施の形態において、不要なＴｉＯ2を除去してもよい。不要な領域とは、配線
が形成されない領域であるため、配線をマスクとしてドライエッチング、又はウェットエ
ッチングを行ってＴｉＯ2を除去することができる。
【０１２０】
（実施の形態７）
本実施の形態では、上記実施の形態と異なる方法で薄膜トランジスタを形成する例を説
明する。なお光触媒物質としてＴｉＯ2を用いる。
【０１２１】
まず図６（Ａ）に示すように、上記実施の形態と同様に基板２００上に下地膜２０１を
形成する。下地膜上に光触媒物質２０２としてＴｉＯ2を全体に形成する。またＴｉＯ2を
下地膜として用いてもよく、この場合下地膜を省略することができる。ＴｉＯ2は上記実
施の形態と同様に形成すればよい。
【０１２２】
次いで、所望の領域、本実施の形態では配線を形成する領域の両端のＴｉＯ2に光触媒
活性させる波長を有する光を照射し、照射領域２０３を形成する。すると照射領域は撥油
性を示す。
【０１２３】
インクジェット法を用いて、非照射領域上から又は非照射領域にむかって、溶媒中に導
電体が混入したドットを滴下して、ゲート電極２１１として機能する導電膜を形成する。
【０１２４】
図６（Ｂ）に示すように、ゲート電極を覆ってゲート絶縁膜２１０を形成する。その後
、プラズマＣＶＤ法等により半導体膜２０７を形成する。そしてチャネル保護膜２２０を
形成するため、例えば、プラズマＣＶＤ法により絶縁膜を形成し、所望の領域に、所望の
形状となるようにパターニングする。このとき、ゲート電極をマスクとして基板の裏面か
ら露光することにより、チャネル保護膜２２０を形成することができる。またチャネル保
護膜は、インクジェット法を用いてポリイミド又はポリビニルアルコール等を滴下しても
よい。その結果、露光工程を省略することができる。
【０１２５】
その後、プラズマＣＶＤ法等により一導電型を有する半導体膜、例えばＮ型を有する半
導体膜２０６を形成する。
【０１２６】
図６（Ｃ）に示すように、Ｎ型半導体膜上に、インクジェット法によりポリイミドから
なるマスク２０８を形成する。該マスクを用いて、半導体膜２０７、Ｎ型を有する半導体
膜２０６をパターニングする。その後、マスクを除去するため洗浄する。
【０１２７】
図６（Ｄ）に示すように、配線２０４を形成する。配線２０４は、インクジェット法に
より形成することができる。配線２０４は、いわゆるソース電極、又はドレイン電極とし
て機能する。
【０１２８】
このとき、配線２０４を形成する領域にＴｉＯ2を形成し、光触媒活性化させる波長の
光を照射して親水性とし、水系溶媒を有するドットを滴下して配線を形成してもよい。
【０１２９】
また、配線を形成する両端にＴｉＯ2を形成し、光触媒活性化させる波長の光を照射し
て撥油性とし、油（アルコール）系溶媒を有するドットを滴下して配線を形成しても構わ
ない。
【０１３０】
そして配線２０４と接続するように電極２１５を形成する。電極２１５はインクジェッ
ト法により形成することができる。
【０１３１】
電極２１５は、液晶表示装置において画素電極として機能し、発光装置において発光素
子の陽極又は陰極として機能する。電極２１５として、水系の溶媒中に導電体が混入した
ドットを用いることができ、特に透明導電体を用いることにより透明導電膜を形成するこ
とができる。またゲート絶縁膜をＴｉＯ2を用いて形成したり、ゲート絶縁膜の所望の上
面にＴｉＯ2を形成し、電極２１５を形成する所望の領域に光触媒活性化させる波長の光
を照射してもよい。
【０１３２】
また油（アルコール）系の溶媒中に分散された導電体を有するドットを滴下してもよい
。この場合、電極２１５を形成する領域の両端に光触媒活性化させる波長の光を照射し、
撥油性を高めればよい。
【０１３３】
また上記実施の形態のように、層間絶縁膜２１３を形成し、層間絶縁膜にコンタクトホ
ールを形成し、コンタクトホールに配線を形成し、配線と電極２１５とを接続してもよい
。層間絶縁膜を形成することにより、平坦性が高まるため好ましい。
【０１３４】
図７には、図６に示す薄膜トランジスタの上面図を示す。なお図６（Ｄ）は、図７のＡ
−Ａ’における断面図に相当する。
【０１３５】
ゲート電極２１１は、インクジェット法により、走査線３０２と同一層で形成される。
撥油性を高めるため、少なくともゲート電極及び走査線を形成する領域の両端に形成され
ているＴｉＯ2に、光触媒活性化させる波長の光を照射する照射領域２０３を形成する。
【０１３６】
その後、ゲート電極上に半導体膜２０７等を形成する。図示しないが上述したように、
半導体膜上にチャネル保護膜を形成し、ゲート電極を用いて裏面から光を照射して露光す
る。その後、Ｎ型を有する半導体膜を形成し、インクジェット法により形成されるマスク
を用いて半導体膜とＮ型を有する半導体膜をパターニングしている。
【０１３７】
Ｎ型を有する半導体膜上に配線２０４を形成し、配線は、インクジェット法により、ビ
デオ信号等が入力される信号線３０１と同一層で形成される。このとき、ゲート絶縁膜を
ＴｉＯ2を用いて形成したり、ゲート絶縁膜の所望の上面にＴｉＯ2を形成し、ゲート絶縁
膜配線及び信号線を形成する領域の両端に、撥油性を高めるため、光触媒活性化させる波
長の光を照射してもよい。少なくとも、信号線を形成する領域の両端に光触媒活性化させ
る波長の光を照射するとよい。その結果、配線形成の正確な位置制御が可能となる。
【０１３８】
そして、配線２０４と接続するように電極２１５を形成する。電極２１５は、インクジ
ェット法により形成することができる。また電極２１５は、水系溶媒を有するドット、又
は油（アルコール）系溶媒を有するドットを滴下して形成することができる。特に、電極
２１５の膜厚を薄くする場合、水系溶媒を有するドットを滴下して形成し、その領域に光
触媒活性化させる波長の光を照射して親水性とすればよい。一方、電極２１５の膜厚を厚
くする場合、油（アルコール）系溶媒を有するドットを滴下して形成し、その領域の周囲
（断面図では両端と表記）に光触媒活性化させる波長の光を照射して撥油性とすればよい
。このとき滴下するドット量に応じて電極２１５の膜厚を制御することができる。
【０１３９】
このように光触媒反応を利用した、インクジェット法により、ドットの径より狭い、つ
まり幅の小さい配線を有する薄膜トランジスタを形成することができる。本実施の形態の
薄膜トランジスタは、半導体膜より下方にゲート電極が設けられる、いわゆるボトムゲー
ト型であって、チャネル保護膜が形成されたいわゆるチャネル保護型の薄膜トランジスタ
である。
【０１４０】
また本実施の形態において、不要なＴｉＯ2を除去してもよい。不要な領域とは、配線
が形成されない領域であるため、配線をマスクとしてドライエッチング、又はウェットエ
ッチングを行ってＴｉＯ2を除去することができる。
【０１４１】
（実施の形態８）
本実施の形態では、インクジェット法により薄膜トランジスタを覆うように保護膜を形
成する場合を説明する。
【０１４２】
図８（Ａ）には、トップゲート型の薄膜トランジスタであって、層間絶縁膜を形成する
ことなく配線２０４と電極２１５が接続されている。ＴｉＯ2に対する照射領域２０３は
、配線２０４を形成する領域の両端に形成し、油（アルコール）系の溶媒を有するドット
を滴下して配線２０４を形成する。また電極２１５を形成する領域にも照射領域２０３を
形成してもよい。その場合、水系の溶媒を有するドットを滴下して電極２１５を形成すれ
ばよい。
【０１４３】
図８（Ａ）に示す薄膜トランジスタは、層間絶縁膜を形成しないため、該薄膜トランジ
スタは非常に薄く形成することができる。この状態で、ゲート電極２１１、及び電極２１
５の一部を覆うように保護膜２２１を形成する。例えば、インクジェット法によりポリイ
ミド又はポリビニルアルコール等を滴下すればよい。このような層間絶縁膜を形成しない
場合、保護膜を形成することにより、薄膜トランジスタを外部から守ることができる。
【０１４４】
図８（Ｂ）には、チャネルエッチ型の薄膜トランジスタであって、層間絶縁膜を形成す
ることなく配線２０４と電極２１５が接続されている。ＴｉＯ2に対する照射領域２０３
は、ゲート電極２１１を形成する領域の両端に形成し、油（アルコール）系の溶媒を有す
るドットを滴下してゲート電極２１１を形成する。また電極２１５を形成する領域にも照
射領域２０３を形成してもよい。その場合、水系の溶媒を有するドットを滴下して電極２
１５を形成すればよい。
【０１４５】
図８（Ｂ）に示す薄膜トランジスタは、層間絶縁膜を形成しないため、該薄膜トランジ
スタは非常に薄く形成することができる。この状態で、配線２０４及び電極２１５の一部
を覆うように保護膜２２１を形成する。例えば、インクジェット法によりポリイミド等を
滴下すればよい。このように層間絶縁膜を形成しない場合、保護膜を形成することにより
、薄膜トランジスタを外部から守ることができる。なお保護膜は、少なくともエッチング
されたチャネル形成領域を覆って形成すればよい。
【０１４６】
図８（Ｃ）には、チャネル保護型の薄膜トランジスタであって、層間絶縁膜を形成する
ことなく配線２０４と電極２１５が接続されている。ＴｉＯ2に対する照射領域２０３は
、ゲート電極２１１を形成する領域の両端に形成し、油（アルコール）系の溶媒を有する
ドットを滴下してゲート電極２１１を形成する。また電極２１５を形成する領域にも照射
領域２０３を形成してもよい。その場合、水系の溶媒を有するドットを滴下して電極２１
５を形成すればよい。
【０１４７】
図８（Ｃ）に示す薄膜トランジスタは、層間絶縁膜を形成しないため、該薄膜トランジ
スタは非常に薄く形成することができる。この状態で、配線２０４及び電極２１５の一部
を覆うように保護膜２２１を形成する。例えば、インクジェット法によりポリイミド等を
滴下すればよい。このように層間絶縁膜を形成しない場合、保護膜を形成することにより
、薄膜トランジスタを外部から守ることができる。
【０１４８】
このようにインクジェット法により保護膜を形成することにより、薄膜トランジスタを
外部から守ることができる。更にインクジェット法により保護膜を形成すると、フォトマ
スクの露光工程、該マスクを用いたエッチング工程、該マスクの除去工程を省略すること
ができ、好ましい。
【０１４９】
（実施の形態９）
本実施の形態では、上記実施の形態で示した薄膜トランジスタを有する発光装置につい
て説明する。
【０１５０】
図９（Ａ）に示すように、上記実施の形態に基づき、駆動回路部３１０及び画素部３１
１に、トップゲート型のＮチャネル型ＴＦＴを形成する。特に、画素部３１１に形成され
た発光素子と接続されるＮチャネル型ＴＦＴは、駆動用ＴＦＴ３０１と表記する。駆動用
ＴＦＴ３０１が有する電極（第１の電極と表記する）２１５の端部を覆うように、土手や
隔壁と呼ばれる絶縁膜３０２を形成する。絶縁膜３０２には、無機材料（酸化シリコン、
窒化シリコン、酸化窒化シリコンなど）、感光性又は非感光性の有機材料（ポリイミド、
アクリル、ポリアミド、ポリイミドアミド、レジスト又はベンゾシクロブテン）、珪素（
Ｓｉ）と酸素（Ｏ）との結合で骨格構造が構成され、置換基に少なくとも水素を含む、又
は置換基にフッ素、アルキル基、又は芳香族炭化水素のうち少なくとも１種を有する材料
、いわゆるシロキサン、及びそれらの積層構造を用いることができる。有機材料として、
ポジ型感光性有機樹脂又はネガ型感光性有機樹脂を用いることができる。
【０１５１】
第１の電極２１５上において、絶縁膜３０２に開口部を形成する。開口部には、電界発
光層３０３が設けられ、電界発光層及び絶縁膜３０２を覆うように発光素子の第２の電極
３０４が設けられる。
【０１５２】
なお電界発光層が形成する分子励起子の種類としては一重項励起状態と三重項励起状態
が可能であり、基底状態は通常一重項状態であるため、一重項励起状態からの発光は蛍光
、三重項励起状態からの発光は燐光と呼ばれる。電界発光層からの発光とは、どちらの励
起状態が寄与する場合も含まれる。更には、蛍光と燐光を組み合わせて用いてもよく、各
ＲＧＢの発光特性（発光輝度や寿命等）により選択することができる。
【０１５３】
電界発光層３０３は、第１の電極２１５側から順に、ＨＩＬ（ホール注入層）、ＨＴＬ
（ホール輸送層）、ＥＭＬ（発光層）、ＥＴＬ（電子輸送層）、ＥＩＬ（電子注入層）の
順に積層されている。なお電界発光層は、積層構造以外に単層構造、又は混合構造をとる
ことができる。
【０１５４】
また、電界発光層３０３として、フルカラー表示とする場合、赤色（Ｒ）、緑色（Ｇ）
、青色（Ｂ）の発光を示す材料を、それぞれ蒸着マスクを用いた蒸着法、又はインクジェ
ット法などによって選択的に形成すればよい。インクジェット法により形成すると、マス
クを用いずとも、ＲＧＢの塗り分けを行うことができるため好ましい。もちろん、インク
ジェット法により単色の電界発光層を形成してもよい。
【０１５５】
具体的には、ＨＩＬとしてＣｕＰｃやＰＥＤＯＴ、ＨＴＬとしてα−ＮＰＤ、ＥＴＬと
してＢＣＰやＡｌｑ3、ＥＩＬとしてＢＣＰ：ＬｉやＣａＦ2をそれぞれ用いる。また例え
ばＥＭＬは、Ｒ、Ｇ、Ｂのそれぞれの発光色に対応したドーパント（Ｒの場合ＤＣＭ等、
Ｇの場合ＤＭＱＤ等）をドープしたＡｌｑ3を用いればよい。なお、電界発光層は上記積
層構造の材料に限定されない。例えば、ＣｕＰｃやＰＥＤＯＴの代わりに酸化モリブデン
（ＭｏＯｘ：ｘ＝２〜３）等の酸化物とα−ＮＰＤやルブレンを共蒸着して形成し、ホー
ル注入性を向上させることもできる。このような材料は、有機材料（低分子又は高分子を
含む）、又は有機材料と無機材料の複合材料を用いることができる。
【０１５６】
さらに各ＲＧＢの電界発光層を形成する場合、カラーフィルターを用いて、高精細な表
示を行うこともできる。
【０１５７】
また白色の発光を示す電界発光層を形成する場合、カラーフィルター、又はカラーフィ
ルター及び色変換層などを別途設けることによってフルカラー表示を行うことができる。
カラーフィルターや色変換層は、例えば第２の基板（封止基板）に設けた後、張り合わせ
ればよい。カラーフィルターや色変換層はインクジェット法により形成することができる
。勿論、白色以外の発光を示す電界発光層を形成して単色の発光装置を形成してもよい。
また単色表示が可能なエリアカラータイプの表示装置を形成してもよい。エリアカラータ
イプは、パッシブマトリクス型の表示部が適しており、主に文字や記号を表示することが
できる。
【０１５８】
また第１の電極２１５及び第２の電極３０４は仕事関数を考慮して材料を選択する必要
がある。但し第１の電極及び第２の電極は、画素構成によりいずれも陽極、又は陰極とな
りうる。本実施の形態では、駆動用ＴＦＴの極性がＮチャネル型であるため、第１の電極
を陰極、第２の電極を陽極とすると好ましい。また駆動用ＴＦＴの極性がｐチャネル型で
ある場合、第１の電極を陽極、第２の電極を陰極とするとよい。
【０１５９】
以下に、陽極及び陰極に用いる電極材料について説明する。
【０１６０】
陽極として用いる電極材料としては、仕事関数の大きい（仕事関数４．０eV）金属、合
金、電気伝導性化合物、及びこれらの混合物などを用いることが好ましい。具体例な材料
としては、ＩＴＯ（indium tin oxide）、酸化インジウムに２〜２０%の酸化亜鉛（Ｚｎ
Ｏ）を混合したＩＺＯ（indium zinc oxide）、酸化インジウムに２〜２０%の酸化珪素（
ＳｉＯ2）を混合したＩＴＳＯ、金（Ａｕ）、白金（Ｐｔ）、ニッケル（Ｎｉ）、タング
ステン（Ｗ）、クロム（Ｃｒ）、モリブデン（Ｍｏ）、鉄（Ｆｅ）、コバルト（Ｃｏ）、
銅（Ｃｕ）、パラジウム（Ｐｄ）、又は金属材料の窒化物（ＴｉＮ）等を用いることがで
きる。
【０１６１】
一方、陰極として用いる電極材料としては、仕事関数の小さい（仕事関数３．８eV以下
）金属、合金、電気伝導性化合物、及びこれらの混合物などを用いることが好ましい。具
体的な材料としては、元素周期律の１族又は２族に属する元素、すなわちＬｉやＣｓ等の
アルカリ金属、及びＭｇ、Ｃａ、Ｓｒ等のアルカリ土類金属、及びこれらを含む合金（Ｍ
ｇ：Ａｇ、Ａｌ：Ｌｉ）や化合物（ＬｉＦ、ＣｓＦ、ＣａＦ2）の他、希土類金属を含む
遷移金属を用いて形成することができる。但し、本実施の形態において第２の電極は透光
性を有するため、これら金属、又はこれら金属を含む合金を非常に薄く形成し、ＩＴＯ、
ＩＺＯ、ＩＴＳＯ又はその他の金属（合金を含む）との積層により形成することができる
。
【０１６２】
これら第１の電極及び第２の電極は蒸着法、スパッタリング法、インクジェット法等に
より形成することができる。
【０１６３】
特に第２の電極としてスパッタリング法による導電膜、ＩＴＯ若しくはＩＴＳＯ、又は
それらの積層体を形成する場合、スパッタリング法で形成するとき電界発光層にダメージ
が入る恐れがある。スパッタリング法によるダメージを低減するため、酸化モリブデン（
ＭｏＯｘ：ｘ＝２〜３）等の酸化物が電界発光層の最上面に形成されると好ましい。その
ため、ＨＩＬ等として機能する酸化モリブデン（ＭｏＯｘ：ｘ＝２〜３）等の酸化物を電
界発光層の最上面に形成し、第１の電極側から順に、ＥＩＬ（電子注入層）、ＥＴＬ（電
子輸送層）、ＥＭＬ（発光層）、ＨＴＬ（ホール輸送層）、ＨＩＬ（ホール注入層）、第
２の電極の順に積層するとよい。このとき第１の電極は陰極として機能し、第２の電極は
陽極として機能する。
【０１６４】
特に本実施の形態では、駆動用ＴＦＴの極性がＮチャネル型であるため、電子の移動方
向を考慮すると、第１の電極を陰極、ＥＩＬ（電子注入層）、ＥＴＬ（電子輸送層）、Ｅ
ＭＬ（発光層）、ＨＴＬ（ホール輸送層）、ＨＩＬ（ホール注入層）、第２の電極を陽極
とすると好ましい。
【０１６５】
その後、窒素を含むパッシベーション膜又はＤＬＣ等をスパッタリング法やＣＶＤ法に
より形成するとよい。その結果、水分や酸素の侵入を防止することができる。また第１の
電極、第２の電極、その他の電極により、表示手段の側面を覆って酸素や水分の侵入を防
ぐこともできる。次いで、封止基板を張り合わせる。封止基板により形成される空間には
、窒素を封入したり、乾燥剤を配置してもよい。また透光性を有し、吸水性の高い樹脂を
充填してもよい。
【０１６６】
またコントラストを高めるため、偏光板又は円偏光板を設けてもよい。例えば、表示面
の一面又は両面に偏光板、若しくは円偏光板を設けることができる。
【０１６７】
このように形成された構造を有する発光装置において、第１の電極及び第２の電極が透
光性を有する。そのため、信号線から入力されるビデオ信号に応じた輝度で電界発光層か
ら光が両矢印方向３０５、３０６に出射する。
【０１６８】
図９（Ｂ）に示す発光装置の構造は、上記実施の形態に基づき、駆動回路部３１０及び
画素部３１１に、チャネルエッチ型のＮチャネル型ＴＦＴを形成する。図９（Ａ）と同様
に、画素部３１１に形成された発光素子と接続されるＮチャネル型ＴＦＴは、駆動用ＴＦ
Ｔ３０１と表記する。第１の電極２１５は非透光性、好ましくは反射性の高い導電膜とし
、第２の電極３０４は透光性を有する導電膜とする点が図９（Ａ）と異なる。そのため、
光の射出方向３０５は封止基板側のみである。
【０１６９】
図９（Ｂ）において、第２の電極にスパッタリング法により形成される透光性を有する
導電膜を使用する場合、上述のように電界発光層にダメージが入る恐れがある。スパッタ
リング法によるダメージを低減するため、酸化モリブデン（ＭｏＯｘ：ｘ＝２〜３）等の
酸化物が電界発光層の最上面に形成されると好ましい。そのため、ＨＩＬ等として機能す
る酸化モリブデン（ＭｏＯｘ：ｘ＝２〜３）等の酸化物を電界発光層の最上面に形成する
ため、第１の電極側から順に、ＥＩＬ（電子注入層）、ＥＴＬ（電子輸送層）、ＥＭＬ（
発光層）、ＨＴＬ（ホール輸送層）、ＨＩＬ（ホール注入層）、第２の電極の順に積層す
るとよい。特に本実施の形態では、駆動用ＴＦＴの極性がＮチャネル型であるため、第１
の電極を陰極、ＥＩＬ（電子注入層）、ＥＴＬ（電子輸送層）、ＥＭＬ（発光層）、ＨＴ
Ｌ（ホール輸送層）、ＨＩＬ（ホール注入層）、第２の電極を陽極とすると好ましい。そ
の他の構成は図９（Ａ）と同様であるため説明を省略する。
【０１７０】
図９（Ｃ）に示す発光装置の構造は、上記実施の形態に基づき、駆動回路部３１０及び
画素部３１１に、チャネル保護型のＮチャネル型ＴＦＴを形成する。図９（Ａ）と同様に
、画素部３１１に形成された発光素子と接続されるＮチャネル型ＴＦＴは、駆動用ＴＦＴ
３０１と表記する。第１の電極２１５は透光性を有する導電膜とし、第２の電極３０４は
非透光性、好ましくは反射性の高い導電膜とする点が図９（Ａ）と異なる。そのため、光
の出射方向３０６が基板１００側のみである。
【０１７１】
図９（Ｃ）において、第２の電極にスパッタリング法により形成される非透光性を有す
る導電膜を使用する場合、上述のように電界発光層にダメージが入る恐れがある。スパッ
タリング法によるダメージを低減するため、酸化モリブデン（ＭｏＯｘ：ｘ＝２〜３）等
の酸化物が電界発光層の最上面に形成されると好ましい。そのため、ＨＩＬ等として機能
する酸化モリブデン（ＭｏＯｘ：ｘ＝２〜３）等の酸化物を電界発光層の最上面に形成す
るため、第１の電極側から順に、ＥＩＬ（電子注入層）、ＥＴＬ（電子輸送層）、ＥＭＬ
（発光層）、ＨＴＬ（ホール輸送層）、ＨＩＬ（ホール注入層）、第２の電極の順に積層
するとよい。特に本実施の形態では、駆動用ＴＦＴの極性がＮチャネル型であるため、第
１の電極を陰極、ＥＩＬ（電子注入層）、ＥＴＬ（電子輸送層）、ＥＭＬ（発光層）、Ｈ
ＴＬ（ホール輸送層）、ＨＩＬ（ホール注入層）、第２の電極を陽極とすると好ましい。
その他の構成は図９（Ａ）と同様であるため説明を省略する。
【０１７２】
図９（Ｂ）（Ｃ）のように、光の出射方向とならない側に設けられた非透光性の電極に
、反射性の高い導電膜を用いることにより光を有効利用することができる。
【０１７３】
本実施の形態において、透光性を有する導電膜を得るためには、非透光性を有する導電
膜を、透光性を有するように薄く形成し、その上に透光性を有する導電膜を積層してもよ
い。
【０１７４】
以上、各薄膜トランジスタを用いて発光装置の構造について説明したが、薄膜トランジ
スタの構成と、発光装置の構造はどのように組み合わせてもよい。
【０１７５】
なお、発光装置においてデジタル階調表示及びアナログ階調表示をとることができるが
、非結晶性半導体膜を用いた発光装置では、アナログ階調表示を行うとよい。
【０１７６】
（実施の形態１０）
本実施の形態では、上記実施の形態で示した薄膜トランジスタを有する発光装置と異な
る発光装置について説明する。特に本実施の形態では、層間絶縁膜を形成することなく、
配線２０４と電極２１５とを接続する薄膜トランジスタであって、電極２１５を覆うよう
に土手や隔壁と呼ばれる絶縁膜３０２を形成する。
【０１７７】
図１０（Ａ）〜（Ｃ）に示す発光装置は、上記実施の形態に基づき、画素部に、トップ
ゲート型のＮチャネル型ＴＦＴ（駆動用ＴＦＴ３０１と表記する）を形成する。駆動用Ｔ
ＦＴ３０１に接続される電極（第１の電極と表記する）２１５を形成する。このとき、照
射領域２０３又はゲート電極２１１を撥油性とし、配線２０４を形成するドットは、油（
アルコール）系の溶媒中に導電体が混入されたものを用いる。そして、電極２１５を形成
するドットは水系の溶媒中に導電体が混入されたものを用いればよい。すなわち光触媒物
質は、光照射を続けると、親水性と撥油性を同時に示すことができる。このように、光触
媒物質により配線によってドットの溶媒を使い分けることができる。
【０１７８】
その後電極２１５を覆うように、土手や隔壁と呼ばれる絶縁膜３０２を形成し、電極２
１５上の絶縁膜３０２に開口部を形成する。
【０１７９】
このとき、層間絶縁膜を形成することなく、絶縁膜３０２を形成するため、非常に薄く
て軽量な発光装置を形成することができる。また絶縁膜３０２は、上記実施の形態に示し
た保護膜２２１としての機能を有するため、ポリイミド又はポリビニルアルコール等の保
護膜を形成する工程を削減することができる。
【０１８０】
第１の電極２１５上において、絶縁膜３０２に開口部を形成する。開口部には、電界発
光層３０３が設けられ、電界発光層及び絶縁膜３０１を覆うように発光素子の第２の電極
３０４が設けられる。
【０１８１】
その後の工程は、上記実施の形態で示した図９（Ａ）〜（Ｃ）とそれぞれ同様であるた
め説明を省略する。
【０１８２】
以上のように本実施の形態は、非常に薄くて軽量な発光装置を形成することができる。
【０１８３】
（実施の形態１１）
本実施の形態では、上記実施の形態で示した非晶質半導体膜を有する薄膜トランジスタ
を有する発光装置の等価回路図及び上面図を説明する。またＴＦＴはゲート、ソース、ド
レインの３端子を有するが、ソース端子（ソース電極）、ドレイン端子（ドレイン電極）
に関しては、トランジスタの構造上、明確に区別が出来ない。よって、素子間の接続につ
いて説明する際は、ソース電極、ドレイン電極のうち一方を第１の電極、他方を第２の電
極と表記する。
【０１８４】
図２０（Ａ）には、発光装置の画素部の等価回路図を示す。一画素は、スイッチング用
のＴＦＴ（スイッチ用ＴＦＴ）１０００、駆動用のＴＦＴ（駆動用ＴＦＴ）１００１、電
流制御用のＴＦＴ（電流制御用ＴＦＴ）１００２を有し、これらＴＦＴはＮチャネル型を
有する。スイッチング用ＴＦＴ１００１の一方の電極及びゲート電極は、それぞれ信号線
１００３及び走査線１００５に接続されている。電流制御用ＴＦＴ１００２の一方の電極
は第１の電源線１００４に接続され、ゲート電極はスイッチング用ＴＦＴの他方の電極に
接続されている。
【０１８５】
容量素子１００８は、電流制御用ＴＦＴのゲート・ソース間の電圧を保持するように設
ければよい。本実施の形態において、例えば第１の電源線の電位を低電位とし、発光素子
を高電位とすると、電流制御用ＴＦＴはＮチャネル型を有するため、ソース電極と第１の
電源線とが接続する。そのため、容量素子は電流制御用ＴＦＴのゲート電極と、ソース電
極、つまり第１の電源線との間に設けることができる。なお、スイッチング用ＴＦＴ、駆
動用ＴＦＴ、又は電流制御用ＴＦＴのゲート容量が大きく、各ＴＦＴからのリーク電流が
許容範囲である場合、容量素子１００８は設ける必要はない。
【０１８６】
駆動用ＴＦＴ１００１の一方の電極は、電流制御用ＴＦＴの他方の電極に接続され、ゲ
ート電極は第２の電源線１００６に接続されている。第２の電源線１００６は、固定電位
を有する。そのため、駆動用ＴＦＴのゲート電位を固定電位とすることができ、寄生容量
や配線容量によるゲート・ソース間の電圧Ｖｇｓが変化しないように動作させることがで
きる。
【０１８７】
そして駆動用ＴＦＴの他方の電極に発光素子１００７が接続されている。本実施の形態
において、例えば第１の電源線の電位を低電位とし、発光素子を高電位とすると、駆動用
ＴＦＴのドレイン電極に発光素子の陰極が接続される。そのため、上述したように、陰極
、電界発光層、陽極の順に積層すると好ましい。このとき、第２の電極形成時のスパッタ
リング法によるダメージを低減するため、酸化モリブデン（ＭｏＯｘ：ｘ＝２〜３）等の
酸化物が電界発光層の最上面に形成されると好ましい。そのため、ＨＩＬ等として機能す
る酸化モリブデン（ＭｏＯｘ：ｘ＝２〜３）等の酸化物を電界発光層の最上面に形成する
とさらに好ましい。このように、非晶質半導体膜を有するＴＦＴであって、Ｎチャネル型
を有する場合、ＴＦＴのドレイン電極と陰極とを接続し、ＥＩＬ、ＥＴＬ、ＥＭＬ、ＨＴ
Ｌ、ＨＩＬ、陽極の順に積層すると好適である。
【０１８８】
以下に、このような画素回路の動作について説明する。
【０１８９】
走査線１００５が選択されるとき、スイッチング用ＴＦＴがオンとなると、容量素子１
００８に電荷が蓄積されはじめる。容量素子１００８の電荷は、電流制御用ＴＦＴのゲー
ト・ソース間電圧と等しくなるまで蓄積される。等しくなると、電流制御用ＴＦＴがオン
となり、直列に接続された駆動用ＴＦＴがオンとなる。このとき、駆動用ＴＦＴのゲート
電位が固定電位となっているため、発光素子へ寄生容量や配線容量によらない一定のゲー
ト・ソース間電圧Ｖｇｓを印加する、つまり一定のゲート・ソース間電圧Ｖｇｓ分の電流
を供給することができる。
【０１９０】
このように、発光素子は電流駆動型の素子であるため、画素内のＴＦＴの特性バラツキ
、特にＶｔｈバラツキが少ない場合アナログ駆動を用いることが好適である。本実施の形
態のように、非晶質半導体膜を有するＴＦＴは、特性バラツキが低いため、アナログ駆動
を用いることができる。一方デジタル駆動でも、駆動用ＴＦＴを飽和領域（｜Ｖｇｓ−Ｖ
ｔｈ｜＜｜Ｖｄｓ｜を満たす領域）で動作させることで、一定の電流値を発光素子に供給
することができる。
【０１９１】
図２０（Ｂ）には、上記等価回路を有する発光装置の上面図の一例を示す。
【０１９２】
まずインクジェット法により、各TFTのゲート電極、走査線、及び第２の電源線を同一
層で形成する。このとき撥油性を高めるため、少なくともゲート電極及び走査線を形成す
る領域の両端に形成されているＴｉＯ2に、光触媒活性化させる波長の光を照射する照射
領域１００９を形成する。
【０１９３】
そして各ＴＦＴの半導体膜を形成する。本実施の形態ではプラズマＣＶＤ法により全面
に半導体膜を形成し、マスクを用いて各ＴＦＴの半導体膜とする。図示しないが、その後
ゲート絶縁膜を形成する。
【０１９４】
そしてソース電極、ドレイン電極、信号線及び第１の電源線を同一層で形成する。ソー
ス電極、ドレイン電極、信号線及び第１の電源線は、インクジェット法、又はプラズマＣ
ＶＤ法等により形成することができる。
【０１９５】
スイッチング用TFTの一方の配線と、電流制御用ＴＦＴのゲート電極を接続するために
、ゲート絶縁膜にコンタクトホールを形成する。
【０１９６】
本実施の形態において、容量素子１００８は、ゲート絶縁膜を介して設けられたゲート
配線、及びソース・ドレイン配線により形成されている。
【０１９７】
駆動用ＴＦＴの一方の電極と接続するように発光素子１００７の電極１０１０を形成す
る。
【０１９８】
駆動用ＴＦＴは非晶質半導体膜を有するため、駆動用ＴＦＴのチャネル幅（Ｗ）が広く
なるように設計する。
【０１９９】
このようにして、発光装置の画素部を形成することができる。
【０２００】
本実施の形態では、一画素に各ＴＦＴが設けられるアクティブマトリクス型の発光装置
について説明したが、一列毎にＴＦＴが設けられるパッシブマトリクス型の発光装置を形
成することもできる。パッシブマトリクス型の発光装置は、各画素にＴＦＴが設けられて
いないため、高開口率となる。そのため、光が電界発光層の両側へ射出する発光装置の場
合、パッシブマトリクス型の表示装置を用いるとよい。また画素密度が増えた場合、アク
ティブマトリクス型の発光装置は、各画素にＴＦＴが設けられているため低電圧駆動でき
有利であると考えられている。
【０２０１】
このように光触媒反応を利用した、インクジェット法により、ドットの径より狭い、つ
まり幅の小さい配線を有する薄膜トランジスタを形成することができる。
【０２０２】
また本実施の形態において、不要なＴｉＯ2を除去してもよい。不要な領域とは、配線
が形成されない領域であるため、配線をマスクとしてドライエッチング、又はウェットエ
ッチングを行ってＴｉＯ2を除去することができる。
【０２０３】
（実施の形態１２）
本実施の形態では、トップゲート型の薄膜トランジスタであって、一導電型を有する半
導体膜をプラズマＣＶＤ法により形成しない構成を説明する。
【０２０４】
図１１（Ａ）に示すように、上記実施の形態と同様に、絶縁表面を有する基板上に２０
０上に、下地膜２０１、光触媒物質２０２、照射領域２０３、インクジェット法により形
成される配線２０４、半導体膜２０７、ＴｉＯ2より形成されるゲート絶縁膜２１０、ゲ
ート絶縁膜に対する照射領域２０９、インクジェット法により形成されるゲート電極２１
１を形成する。なお照射領域２０３、及び２０９に、それぞれ配線２０４、ゲート電極２
１１をインクジェット法により形成するため、それらの溶媒として水系のものを用いる。
なお、油（アルコール）系の溶媒を有するドットを用いて形成してもよく、その場合、配
線又はゲート電極を形成する領域の両端に照射領域を形成すればよい。
【０２０５】
その後、一導電型を有する半導体膜、例えばＮ型を有する半導体膜を形成する代わりに
、ゲート電極をマスクとしてＮ型を有する不純物元素、例えば燐（Ｐ）を添加する。その
結果、半導体膜と配線（ソース電極及びドレイン電極に相当）２０４との接続抵抗を低下
させることができる。また特に、配線２０４間に形成されるＮ型を有する半導体膜をパタ
ーニングする必要がなくなるため、工程を削減することができる。
【０２０６】
図１１（Ｂ）に示すように、ゲート電極２１１を覆って層間絶縁膜２１３を形成する。
層配線２０４上方に形成された間絶縁膜２１３にコンタクトホールを形成する。コンタク
トホールに配線２１４を形成し、配線２１４と接続するように電極２１５を形成する。電
極２１５はインクジェット法により形成することができる。
【０２０７】
図１１（Ｃ）に示すように、電極２１５を覆うように土手や隔壁と呼ばれる絶縁膜３０
２を形成し、電極２１５上の絶縁膜３０２に開口部を形成する。絶縁膜の材料は上記実施
の形態と同様であるため、説明を省略する。電極２１５に接するように開口部に電界発光
層３０３を形成する。その後電界発光層を覆うように第２の電極３０４を形成する。電界
発光層の構成は上記実施の形態と同様であるため、説明を省略する。第１の電極２１５及
び第２の電極３０４の構成は上記実施の形態と同様であるため、説明を省略する。
【０２０８】
以上のようにＮ型を有する半導体膜に代えて、不純物元素を添加することにより、半導
体膜とソース配線及びドレイン配線との接続抵抗を低下させることができる。更に、Ｎ型
を有する半導体膜をパターニングする工程を省略することができる。
【０２０９】
（実施の形態１３）
本実施の形態では、結晶性半導体膜を用いた薄膜トランジスタについて説明する。
【０２１０】
図１２（Ａ）に示すように、絶縁表面を有する基板４００上に下地膜４０１を形成する
。下地膜４０１は積層構造を有してもよく、本実施の形態ではプラズマＣＶＤ法を用いて
、第１の下地膜４０１ａとして、プラズマＣＶＤ法を用い、原料ガスにＳｉＨ4、Ｎ2Ｏ、
ＮＨ3、Ｈ2、圧力が０．３Ｔｏｒｒ（３９．９Ｐａ）、ＲＦパワーが５０Ｗ、ＲＦ周波数
が６０ＭＨｚ、基板温度が４００℃として形成する酸化窒化珪素膜を１０〜２００nm（好
ましくは５０〜２００nm）、第２の下地膜４０１ｂとして、プラズマＣＶＤ法を用い、原
料ガスにＳｉＨ4、Ｎ2Ｏ、圧力が０．３Ｔｏｒｒ（３９．９Ｐａ）、ＲＦパワーが１５０
Ｗ、ＲＦ周波数が６０ＭＨｚ、基板温度が４００℃として形成する酸化窒化珪素膜２０１
ｂを５０〜２００ｎｍ（好ましくは２００〜１５０nm）の順に積層する。
【０２１１】
下地膜４０１上に非晶質半導体膜を形成する。非晶質半導体膜の膜厚は２５〜１００ｎ
ｍ（好ましくは３０〜６０ｎｍ）とする。また非晶質半導体は珪素だけではなくシリコン
ゲルマニウムも用いることができ、シリコンゲルマニウムを用いる場合、ゲルマニウムの
濃度は０．０１〜４．５atomic％程度であることが好ましい。本実施の形態では６６ｎｍ
の珪素を主成分とする半導体膜（非晶質珪素膜、アモルファスシリコンとも表記する）を
用いる。
【０２１２】
次いで非晶質半導体膜を結晶化し、結晶性半導体膜を形成する。結晶化する手段は、結
晶化を促進する金属元素を添加して加熱することができる。金属元素を形成することによ
り、低温で結晶化できるため好ましい。但し、金属元素を除去する工程が必要となる。金
属元素としてはＮｉ、Ｆｅ、Ｃｏ、Ｐｄ、Ｐｔ、Ｃｕ、Ａｕ、Ａｇ、Ｉｎ、Ｓｎから選ば
れた一種又は複数種を用いることができる。
【０２１３】
また非晶質半導体膜に、レーザー光を照射すればよい。連続発振型のレーザー（ＣＷレ
ーザー）やパルス発振型のレーザー（パルスレーザー）を用いることができる。レーザー
として、Arレーザー、Krレーザー、エキシマレーザー、YAGレーザー、Y2O3レーザー、YVO
4レーザー、YLFレーザー、YalO3レーザー、ガラスレーザー、ルビーレーザー、アレキサ
ンドライドレーザー、Ti：サファイヤレーザー、銅蒸気レーザー又は金蒸気レーザーのう
ち一種又は複数種を用いることができる。
【０２１４】
例えば、非晶質半導体膜上にスピンコーティング法やディップ法といった塗布法により
Ｎｉ溶液（水溶液や酢酸溶液を含む）を塗布する。このとき非晶質半導体膜の表面の濡れ
性を改善し、非晶質半導体膜の表面全体に溶液を行き渡らせるため、酸素雰囲気中でのＵ
Ｖ光の照射、熱酸化法、ヒドロキシラジカルを含むオゾン水又は過酸化水素による処理等
により、酸化膜を１〜５ｎｍに成膜することが望ましい。また、イオン注入法によりＮｉ
イオンを非晶質半導体膜中に注入したり、Ｎｉを含有する水蒸気雰囲気中で加熱したり、
ターゲットをＮｉ材料としてＡｒプラズマでスパッタリングしてもよい。本実施の形態で
は、Ｎｉ酢酸塩１０ｐｐｍを含有した水溶液をスピンコーティング法により塗布する。
【０２１５】
その後、非晶質半導体を５００〜５５０℃で２〜２０時間かけて熱処理を行い、非晶質
半導体膜を結晶化し結晶性半導体膜を形成する。このとき加熱温度を徐々に変化させると
好ましい。最初の低温加熱工程により、非晶質半導体膜の水素等が出てくるため、結晶化
の際の膜荒れを低減する、いわゆる水素出しを行うことができる。また磁場をかけて、そ
の磁気エネルギーと合わせて結晶化させてもよいし、高出力マイクロ波を使用しても構わ
ない。本実施の形態では、縦型炉を用いて５００℃で１時間熱処理後、５５０℃４時間で
熱処理を行う。
【０２１６】
そして結晶性半導体膜をパターニングして、島状の半導体膜４０２を形成する。
【０２１７】
図１２（Ｂ）に示すように、島状の半導体膜４０２を覆うようにゲート絶縁膜４０４と
して機能する絶縁膜を形成する。本実施の形態では、ゲート絶縁膜に光触媒物質であるＴ
ｉＯ2を用いる。ＴｉＯ2は上記実施の形態で示した方法により作製することができる。
【０２１８】
そして、ゲート電極として機能する導電膜を形成する領域のＴｉＯ2に、照射領域４０
５を形成する。照射領域は親水性を示す。そのため本実施の形態では、ゲート電極をイン
クジェット法により形成する場合、水系の溶媒中に導電体が混入されたドットを用いる。
導電膜は上記実施の形態で記載した材料から選択することができ、本実施の形態ではＡｌ
を用いる。そして、照射領域上から又は照射領域にむかってドットを滴下する。その後上
記実施の形態で示したように焼成等のため加熱処理を行い、ゲート電極４０６を形成する
。
【０２１９】
その後、ゲート電極４０６を用いて、自己整合的に不純物元素を添加する。例えば、Ｎ
チャネル型の薄膜トランジスタとなる半導体膜にはリン（Ｐ）を添加し、ｐチャネル型の
薄膜トランジスタとなる半導体膜にはボロン（Ｂ）を添加する。
【０２２０】
図１２（Ｃ）に示すように、ゲート電極４０６を覆って、窒素を有する絶縁膜４０７を
形成する。本実施の形態において、絶縁膜４０７はインクジェット法により形成すること
もできる。その後、絶縁膜４０７を設けた状態で加熱することにより、半導体膜のダング
リングボンドを低減することができる。
【０２２１】
図１２（Ｄ）に示すように、絶縁膜４０７を覆うように層間絶縁膜４０８を形成する。
層間絶縁膜として、無機材料（酸化シリコン、窒化シリコン、酸化窒化シリコンなど）、
感光性又は非感光性の有機材料（ポリイミド、アクリル、ポリアミド、ポリイミドアミド
、レジスト又はベンゾシクロブテン）、珪素（Ｓｉ）と酸素（Ｏ）との結合で骨格構造が
構成され、置換基に少なくとも水素を含む、又は置換基にフッ素、アルキル基、又は芳香
族炭化水素のうち少なくとも１種を有する材料、いわゆるシロキサン、及びそれらの積層
構造を用いることができる。有機材料として、ポジ型感光性有機樹脂又はネガ型感光性有
機樹脂を用いることができる。例えば、有機材料としてポジ型の感光性アクリルを用いた
場合、露光処理により感光性有機樹脂をエッチングすると上端部に曲率を有する開口部を
形成することができる。
【０２２２】
不純物領域上方の層間絶縁膜４０８にコンタクトホールを開口し、電極４０９を形成す
る。電極４０９もインクジェット法により形成することができる。
【０２２３】
以上のようにして薄膜トランジスタを形成することができる。このような薄膜トランジ
スタを有する半導体装置としては、集積回路や半導体表示装置であって、特に液晶表示装
置、ＤＭＤ（Digital Micromirror Device）、ＰＤＰ（Plasma Display Panel）、ＦＥＤ
（Field Emission Display）等の半導体表示装置の画素部及び駆動回路部に本実施の形態
のように形成された薄膜トランジスタを用いることもできる。
【０２２４】
このように結晶性半導体膜を有する薄膜トランジスタの配線や電極に、光触媒反応を利
用した、インクジェット法によりドットを用いて形成し、ドットの径より狭い、つまり幅
の小さい配線を形成することができる。更に、ドットが多少ずれて吐出された場合であっ
ても、光触媒活性が向上された領域に沿って配線を形成することができ、配線形成の正確
な位置制御が可能となる。
【０２２５】
（実施の形態１４）
本実施の形態では、上記実施の形態と異なる方法により作製された、結晶性半導体膜を
用いた薄膜トランジスタについて説明する。
【０２２６】
図１３（Ａ）に示すように、上記実施の形態と同様に、絶縁表面を有する基板４００上
に下地膜４０１ａ、４０１ｂ、島状半導体膜４０２、ＴｉＯ2を有するゲート絶縁膜４０
４、照射領域４０５、ゲート電極４０６を形成する。その後ゲート電極４０６をマスクと
して、ＴｉＯ2を有するゲート絶縁膜４０４をエッチングする。エッチング手段としては
、ウェットエッチング、又はドライエッチングを用いればよい。その結果、ゲート電極が
形成された領域以外のＴｉＯ2を除去することができる。ＴｉＯ2は光触媒活性化を示すた
め、除去することにより、その後の工程や外光によりＴｉＯ2が光触媒活性化されること
を抑制する。
【０２２７】
図１３（Ｂ）に示すように、島状半導体膜４０２を覆って金属膜４１０を形成する。そ
して、金属膜と、島状半導体膜が有する珪素とを反応させシリサイドを形成させる。金属
膜は、その後形成されるシリサイドが半導体に対してオーミック又はオーミックに近い低
抵抗なコンタクトを形成できるような材料であることが望まれる。具体的には、モリブテ
ン（Ｍｏ）、タングステン（Ｗ）、プラチナ（白金、Ｐｔ）、クロム（Ｃｒ）、チタン（
Ｔｉ）、コバルト（Ｃｏ）が好ましい。上記金属材料のうちの少なくとも１つと珪素を反
応させてシリサイドとする。またシリサイドを形成するため、上方又は基板側からレーザ
ーを照射したり、電気炉等により加熱する。
【０２２８】
その後金属膜４１０を除去し、図１３（Ｃ）に示すように、ソース領域及びドレイン領
域にシリサイド４１１を形成することができる。このとき、ソース領域及びドレイン領域
のシリサイドとゲート電極が短絡することを防止するため、ゲート絶縁膜の膜厚やシリサ
イドの膜厚を制御する必要がある。
【０２２９】
その後、図１３（Ｄ）に示すように、上記実施の形態と同様に、絶縁膜４０７、層間絶
縁膜４０８を形成する。絶縁膜４０７及び層間絶縁膜４０８と、島状半導体膜４０２との
選択比がとれるようにエッチングし、シリサイド４１１と接続する電極（ソース配線、ド
レイン緯線とも表記する）４０９を形成する。電極４０９はインクジェット法により形成
することができる。
【０２３０】
このようなシリサイドによって、作製工程中において、ゲート絶縁膜が除去された領域
の島状半導体膜に汚染元素が付着することを抑制することができる。更にシリサイドによ
ってソース領域及びドレイン領域の抵抗を低減することができる。
【０２３１】
また本実施の形態のように、光触媒物質を除去することにより、不要な領域で光触媒活
性化されることを抑制することができる。
【０２３２】
（実施の形態１５）
本実施の形態では、結晶性半導体膜を用いた薄膜トランジスタを発光装置に用いる例を
説明する。
【０２３３】
上記実施の形態のような結晶性半導体膜を用いた薄膜トランジスタは、上記実施の形態
のように発光装置に用いることができる。上記実施の形態のように、第１の電極及び第２
の電極の透光性を制御することにより、電界発光層からの光の射出方向を決めることがで
きる。
【０２３４】
また結晶性半導体膜を用いる場合、一画素に複数の薄膜トランジスタを設けると好まし
い。各薄膜トランジスタは、ビデオ信号が入力される信号線と接続されるスイッチング用
トランジスタ、発光素子に接続される駆動用トランジスタ、駆動用トランジスタに接続さ
れる電流制御用トランジスタ、として機能する。また薄膜トランジスタの特性はエンハン
スメント型、又はディプリーション型トランジスタを用いることができる。
【０２３５】
好ましくは、スイッチング用トランジスタをＮチャネル型、駆動用トランジスタ、及び
電流制御用トランジスタをｐチャネル型とする。駆動用トランジスタがｐチャネル型を有
するため、発光素子は、第１の電極側から順に、ＨＩＬ（ホール注入層）、ＨＴＬ（ホー
ル輸送層）、ＥＭＬ（発光層）、ＥＴＬ（電子輸送層）、ＥＩＬ（電子注入層）の順に積
層されているとよい。このとき第１の電極は陽極として機能し、第２の電極は陰極として
機能する。
【０２３６】
なお結晶性半導体膜を有する薄膜トランジスタを具備する発光装置において、第１の電
極側から順に、ＥＩＬ（電子注入層）、ＥＴＬ（電子輸送層）、ＥＭＬ（発光層）、ＨＴ
Ｌ（ホール輸送層）、ＨＩＬ（ホール注入層）の順に積層し、第１の電極を陰極とし、第
２の電極を陽極として機能させてもよい。
【０２３７】
具体的な電界発光層の材料等のその他の構成は、上記実施の形態で示したので、説明を
省略する。
【０２３８】
なお、発光装置においてデジタル階調表示及びアナログ階調表示をとることができるが
、結晶性半導体膜を用いた発光装置では、デジタル階調表示を行うとよい。
【０２３９】
（実施の形態１６）
本実施の形態では、上記実施の形態で示した薄膜トランジスタを有する液晶表示装置を
形成する例を説明する。
【０２４０】
図１４（Ａ）には、上記実施の形態で示したトップゲート型の非結晶半導体膜を有する
薄膜トランジスタをスイッチング用トランジスタ６０１として用いる液晶表示装置を示す
。
【０２４１】
薄膜トランジスタと電気的に接続されている画素電極６０２を形成する。画素電極６０
２に透光性を有する導電膜（例えば、ＩＴＯやＩＴＳＯ）を用いると透過型液晶表示装置
となり、非透過性、つまり反射性の高い導電膜（例えばＡｌ）を用いると反射型液晶表示
装置を形成することができる。その後、画素電極６０２を覆って配向膜６０３を形成する
。
【０２４２】
また対向基板６０８に、カラーフィルター６０７、対向電極６０６、配向膜６０５を形
成する。カラーフィルター、対向電極、又は配向膜はインクジェット法により形成するこ
とができる。また図示しないがブラックマトリクスもインクジェット法により形成するこ
とができる。その後対向基板６０８を、シール剤を用いて張り合わせ、その間に液晶６０
４を注入して液晶素子を有するセルが完成する。なお液晶は、滴下して形成してもよい。
液晶をインクジェット法により滴下してもよい。
【０２４３】
その後、異方性導電膜を用いてＦＰＣ（フレキシブルプリントサーキット：Flexible P
rinted Circuit）を接着して外部端子とすればよい。
【０２４４】
図１４（Ｂ）（Ｃ）に示す液晶表示装置は、それぞれスイッチング用トランジスタとし
て、チャネル保護膜型の非結晶性半導体膜を有する薄膜トランジスタ、結晶性半導体を有
する薄膜トランジスタを用いた場合の一例を示す。
【０２４５】
このようにインクジェット法により形成されるドットの径より狭い、つまり幅の小さな
配線を有する液晶表示装置を形成することができる。更に、ドットが多少ずれて吐出され
た場合であっても、光触媒活性が向上された領域に沿って形成された配線を有する液晶表
示装置を形成することができる。
【０２４６】
（実施の形態１７）
本実施の形態では、上記薄膜トランジスタを形成するインクジェット装置（液滴吐出装
置）を説明する。
【０２４７】
図１５（Ａ）に示す液滴吐出装置は、装置内に液滴吐出手段７０１を有し、更に窓７０
６から光触媒物質を光触媒活性化させる波長の光を照射する手段（光照射手段）を有する
。光照射手段としては、ランプ（例えば紫外線ランプ、いわゆるブラックライト）やレー
ザー光（例えば、発振波長３０８ｎｍのＸｅＣｌエキシマレーザー、発振波長３５１ｎｍ
のＸｅＦエキシマレーザー、又は発振波長２４８ｎｍのＫｒＦエキシマレーザー等）発振
器を用いることができる。
【０２４８】
また図示していないが、液滴吐出装置には液滴吐出を行う為のノズル駆動電源とノズル
ヒータが内蔵され、また液滴吐出手段を移動させる為の移動手段を備えている。
【０２４９】
窓（例えば石英窓）７０６から照射される光により親水性や撥油性を制御することがで
きる。液滴吐出手段によりドットを吐出することで、基板７０２に所望の配線等のパター
ンを得ることができ、好ましくは親水性や撥油性が制御された領域に所望の配線等のパタ
ーンを形成するとよい。更に、液滴吐出手段から光触媒物質を吐出し、窓７０６から照射
される光により光触媒活性化を行うことができる。
【０２５０】
このような液滴吐出装置において、基板７０２は搬入口７０３から反応室７０４内へ搬
入される。基板７０２はＸ−Ｙ軸方向への移動手段を備えた搬送台に設置され、Ｘ―Ｙ平
面内の任意の箇所に移動させることができる。液滴吐出処理は、搬送台の移動により基板
７０２が、液滴吐出手段７０１の待つ所定の位置に到達すると開始する。液滴吐出処理は
、液滴吐出手段７０１と基板７０２の相対的な移動と、液滴吐出の所定のタイミングによ
って達成され、各々の移動速度と、液滴吐出手段７０１から液滴を吐出する周期を調節す
ることで、基板７０２上に所望のパターンを描画することができる。特に、液滴吐出処理
は高度な精度が要求されるため、液滴吐出時は搬送台上の基板の移動を停止させ、制御性
の高い液滴吐出手段７０１のみを走査させることが望ましい。また、配線の始点と終点に
ドットの固まりが形成されることを防止するため、液滴吐出手段と、搬送台上の基板とを
同時に移動させることも考えられる。
【０２５１】
反応室７０４には窓７０６が設けられており、筐体外部に設置された光照射手段７０７
からの光を石英窓７０６から入射させる。光の光路にはシャッター７０８、反射ミラー７
０９、シリンドリカルレンズや凸レンズなどによって構成される光学系７１０が設置され
る。本実施の形態の液滴吐出装置では、光学系を調整することにより、光を基板７０２の
斜め上方から入射させることができる。液滴吐出手段７０１の液滴吐出部先端と基板７０
２の間隔は数ミリ程度であることから、入射させる光は基板７０２の法線方向に対して４
５°以上とするのが好ましい。また基板７０２が光を透過する材質の場合、光を基板７０
２の下面から照射させることができる。この場合、窓を反応室下面へ設置する。
【０２５２】
更に着弾した液滴の乾燥を早め、また液滴の溶媒成分を除去するために反応室７０４の
排気口５０５に減圧装置７１１を設けて真空排気しておくことが望ましい。しかし、大気
圧下で行うことも可能である。大気下で行う場合等、反応室や石英窓は必ずしも必要では
ない。また図示していないが、基板上のパターンへの位置合わせのためのセンサやＣＣＤ
カメラ、基板を加熱する手段、加えて温度、圧力等、種々の物性値を測定する手段を、必
要に応じて設置してもよい。またこれら手段も、反応室７０４外部に設置した制御手段に
よって一括制御することが可能である。更に制御手段をＬＡＮケーブル、無線LAN、光フ
ァイバ等で生産管理システム等に接続すれば、工程を外部から一律管理することが可能と
なり、生産性を向上させることにつながる。
【０２５３】
また図示していないが、レーザー発振器７０７と基板７０２の間にマイクロレンズアレ
イなどの光学系を設置し、ビーム形状及び、ビーム進路を調整することができる。
【０２５４】
以上の構成によって半導体レーザービームを所定のタイミングで液滴吐出手段７０１か
ら吐出された液滴に照射する。
【０２５５】
図１５（Ｂ）では光照射手段７０７を液滴吐出手段７０１に搭載した、つまり一体形成
した液滴吐出装置を示す。一体形成したことにより、光照射位置制御や、液滴吐出制御を
高めることができる。そのため、液滴吐出手段から光触媒物質を滴下し、一体形成された
光照射手段から、光触媒活性させる波長を有する光を照射するとよい。その他の構成は、
図１５（Ａ）と同様であるため説明を省略する。
【０２５６】
本実施の形態では液滴吐出を、圧電素子を用いたいわゆるピエゾ方式で行うが、溶液の
材料によっては、発熱体を発熱させ気泡を生じさせ溶液を押し出す、いわゆるサーマルイ
ンクジェット方式を用いてもよい。この場合、圧電素子を発熱体に置き換える構造となる
。また液滴吐出のためには、溶液と、液室流路、予備液室、流体抵抗部、加圧室、溶液吐
出口（ノズル、ヘッド）との濡れ性が重要となる。そのため材質との濡れ性を調整するた
めの炭素膜、樹脂膜等をそれぞれの流路に形成する。
【０２５７】
上記の装置構成によって、液滴を吐出する手段を用いて被処理基板上に精度よくパター
ン形成を行うことができ、更に光触媒物質に光触媒活性させる波長を有する光を効率よく
照射することができる。また液滴吐出方式には、溶液を連続して吐出させ連続した線状の
パターンを形成するいわゆるシーケンシャル方式と、溶液をドット状に吐出するいわゆる
オンデマンド方式があるが、どちらを用いても構わない。
【０２５８】
（実施の形態１８）
本実施の形態では、上記実施の形態で示した発光装置や液晶表示装置等のモジュール形
態を説明する。
【０２５９】
図１８には、コントロール回路９０１及び電源回路９０２が実装されたモジュールの外
観図を示す。基板９００上には、発光素子又は液晶素子が各画素に設けられた画素部９０
３が設けられている。画素部９０３が有する薄膜トランジスタは、上記実施の形態のよう
に光触媒反応を利用した、インクジェット法により形成することができる。画素部９０３
が有する画素を選択する走査線駆動回路９０４と、選択された画素にビデオ信号を供給す
る信号線駆動回路９０５とはＩＣチップにより実装されている。また実装するＩＣの長辺
、短辺の長さやその個数は、本実施の形態に限定されない。
【０２６０】
またプリント基板９０７にはコントロール回路９０１、電源回路９０２が設けられてお
り、コントロール回路９０１または電源回路９０２から出力された各種信号及び電源電圧
は、ＦＰＣ９０６を介して走査線駆動回路９０４、信号線駆動回路９０５に供給され、さ
らに画素部９０３へ供給される。
【０２６１】
プリント基板９０７の電源電圧及び各種信号は、複数の入力端子が配置されたインター
フェース（I/F）部９０８を介して供給される。
【０２６２】
なお、本実施の形態ではプリント基板９０７がＦＰＣ９０６を用いて実装されているが
、必ずしもこの構成に限定されない。ＣＯＧ(Chip on Glass)方式を用い、コントロール
回路９０１、電源回路９０２を直接基板上に実装させるようにしてもよい。また信号線駆
動回路や走査線駆動回路等のＩＣチップの実装方法は、本実施の形態に限定されず、基板
上に形成されたＩＣチップをワイヤボンディング法により、画素部の配線と接続してもよ
い。
【０２６３】
また、プリント基板９０７において、引きまわしの配線間に形成される容量や配線自体
が有する抵抗等によって、電源電圧や信号にノイズがのったり、信号の立ち上がりが鈍っ
たりすることがある。そこで、プリント基板９０７にコンデンサ、バッファ等の各種素子
を設けて、電源電圧や信号にノイズがのったり、信号の立ち上がりが鈍ったりするのを防
ぐようにしてもよい。
【０２６４】
以上のようにして、光触媒反応を利用した、インクジェット法により形成された薄膜ト
ランジスタを有するモジュールを形成することができる。
【０２６５】
（実施の形態１９）
本実施の形態では、上記実施の形態で示した発光装置や液晶表示装置の封止状態を説明
する。
【０２６６】
図１９（Ａ）は発光装置であって、図１８Ｂ−Ｂ’の断面図に相当する。画素部９０３
は、基板（便宜上第１の基板と表記する）９１１上に、下地膜、光触媒物質９１２を介し
て、Ｎチャネル型を有する駆動用用ＴＦＴ９１４が設けられている。光触媒物質は、照射
領域９１３を有し、上記実施の形態で示したように、光触媒反応を利用したインクジェッ
ト法により駆動用ＴＦＴが形成される。駆動用ＴＦＴが有するソース電極又はドレイン電
極として機能する配線に陽極９１５が接続されている。陽極上には電界発光層９１６、陰
極９１７の順に形成されている。
【０２６７】
さらに陰極を覆って保護膜９１８が設けられている。保護膜は、パッタ法（ＤＣ方式や
ＲＦ方式）により得られる窒化珪素または窒化酸化珪素を主成分とする絶縁膜、または水
素を含むＤＬＣ膜（Diamond Like Carbon）を有するように形成されている。また保護膜
は、上記膜の単層構造又は積層構造を有することができる。保護膜により、水分や酸素等
による電界発光層の劣化を防止することができる。
【０２６８】
陰極及び保護膜は、第１の接続領域９２０まで設けられている。接続領域９２０におい
て陰極は、接続配線９１９と接続している。
【０２６９】
封止領域９２３では、シール材９２１を介して、第１の基板９１１と対向基板（便宜上
第２の基板と表記する）９２２とが張り合わせられている。シール材は、熱硬化樹脂又は
紫外線硬化樹脂からなり、圧力を加えながら加熱したり、紫外線を照射して第１の基板と
第２の基板とを接着、固定させる。例えば、シール材としてエポキシ系樹脂を用いること
ができる。シール材には、スペーサーが混入されており、第１の基板と第２の基板の間隔
、いわゆるギャップを保持している。スペーサーとしては、球状又は柱状の形状を有して
いるものが使用され、本実施の形態では、円柱状のスペーサーを倒して使用し、円の直径
がギャップとなる。
【０２７０】
第２の接続領域９２６では、接続配線９１９がＩＣチップ９２７により形成される信号
線駆動回路と異方性導電膜９２４を介して接続している。なおＩＣチップは、ＦＰＣ９２
５上に設けられている。また加圧や加熱により異方性導電膜を接着するときに、フィルム
基板のフレキシブル性や加熱による軟化のため、クラックが生じないように注意する。例
えば、接着領域に硬性の高い基板を補助として配置したりすればよい。このようにして接
続されたＩＣチップから、ビデオ信号やクロック信号を受け取る。
【０２７１】
第２の基板９２２で封止すると、保護膜９１８との間に空間が形成される。空間には、
不活性ガス、例えば窒素ガスを充填したり、吸水性の高い材料を形成して、水分や酸素の
侵入を防止する。また透光性を有し、吸水性の高い樹脂を形成してもよい。透光性を有す
る樹脂により、発光素子からの光が第２の基板側へ出射される場合であっても、透過率を
低減することなく形成することができる。
【０２７２】
図１９（Ｂ）には、図１９（Ａ）と異なり、第２の基板を用いず封止する場合を示す。
その他の構成は同様であるため、説明を省略する。
【０２７３】
図１９（Ｂ）には、保護膜９１８を覆って、第２の保護膜９３０が設けられている。第
２の保護膜として、エポキシ樹脂、ウレタン樹脂、又はシリコーン樹脂等の有機材料を用
いることができる。本実施の形態では、ディスペンサを用いてエポキシ樹脂を滴下し、乾
燥させる。
【０２７４】
水分や酸素等による電界発光層の劣化が問題とならない場合は、保護膜９１８を設けな
くともよい。さらに第２の保護膜上に、第２の基板を設けて封止してもよい。
【０２７５】
このように第２の基板を用いず封止すると、表示装置の軽量化、小型化、薄膜化を向上
させることができる。
【０２７６】
（実施の形態２０）
上記実施の形態で示した表示装置を用いた電子機器として、ビデオカメラ、デジタルカ
メラ、ゴーグル型ディスプレイ（ヘッドマウントディスプレイ）、ナビゲーションシステ
ム、音響再生装置（カーオーディオ、オーディオコンポ等）、ノート型パーソナルコンピ
ュータ、ゲーム機器、携帯情報端末（モバイルコンピュータ、携帯電話、携帯型ゲーム機
又は電子書籍等）、記録媒体を備えた画像再生装置（具体的にはDigital Versatile Disc
（ＤＶＤ）等の記録媒体を再生し、その画像を表示しうるディスプレイを備えた装置）な
どが挙げられる。特に、大型画面を有する大型テレビ等に上記実施の形態で示したインク
ジェット法を用いることが望ましい。それら電子機器の具体例を図１６に示す。
【０２７７】
図１６（Ａ）は大型の表示装置であり、筐体２００１、支持台２００２、表示部２００
３、スピーカー部２００４、ビデオ入力端子２００５等を含む。表示部２００３は、画素
部及び駆動回路部を有するモジュールが設けられている。画素部は、発光素子又は液晶素
子を有し、上記実施の形態で示したインクジェット法より形成されたＴＦＴを有する。な
お、表示装置は、パソコン用、ＴＶ放送受信用、広告表示用などの全ての情報表示用表示
装置が含まれる。
【０２７８】
図１６（Ｂ）は携帯端末のうちの携帯電話機であり、本体２１０１、筐体２１０２、表
示部２１０３、音声入力部２１０４、音声出力部２１０５、操作キー２１０６、アンテナ
２１０７等を含む。表示部２１０３は、画素部及び駆動回路部を有するモジュールが設け
られている。画素部は、発光素子又は液晶素子を有し、上記実施の形態で示したインクジ
ェット法より形成されたＴＦＴを有する。またさらに表示部２１０３を多面取りにより形
成することにより、携帯電話機のコストを低減することができる。
【０２７９】
図１６（Ｃ）はシート型の携帯電話機であり、本体２３０１、表示部２３０３、音声入
力部２３０４、音声出力部２３０５、スイッチ２３０６、外部接続ポート２３０７等を含
む。外部接続ポート２３０７を介して、別途用意したイヤホン２３０８を接続することが
できる。表示部２３０３には、センサを備えたタッチパネル式の表示画面が用いられてお
り、表示部２３０３に表示されたタッチパネル式操作キー２３０９に触れることで、一連
の操作を行うことができる。表示部２３０３は、画素部及び駆動回路部を有するモジュー
ルが設けられている。画素部は、発光素子又は液晶素子を有し、上記実施の形態で示した
インクジェット法より形成されたＴＦＴを有する。またさらに表示部２３０３を多面取り
により形成することにより、シート型の携帯電話機のコストを低減することができる。
【０２８０】
以上の様に、本発明の適用範囲は極めて広く、あらゆる分野の電子機器に用いることが
可能である。また本実施例の電子機器は、上記実施の形態に示したいずれの構成を用いる
ことができる。
【図面の簡単な説明】
【０２８１】
【図１】本発明の配線形成方法を示した図である。
【図２】本発明の配線形成方法を示した図である。
【図３】本発明の薄膜トランジスタの作製工程を示した断面図である。
【図４】本発明の薄膜トランジスタの作製工程を示した断面図である。
【図５】本発明の薄膜トランジスタの作製工程を示した断面図である。
【図６】本発明の薄膜トランジスタの作製工程を示した断面図である。
【図７】本発明の薄膜トランジスタを示した上面図である。
【図８】本発明の薄膜トランジスタの作製工程を示した断面図である。
【図９】本発明の薄膜トランジスタの作製工程を示した断面図である。
【図１０】本発明の薄膜トランジスタの作製工程を示した断面図である。
【図１１】本発明の薄膜トランジスタの作製工程を示した断面図である。
【図１２】本発明の薄膜トランジスタの作製工程を示した断面図である。
【図１３】本発明の薄膜トランジスタの作製工程を示した断面図である。
【図１４】本発明の薄膜トランジスタの作製工程を示した断面図である。
【図１５】本発明の液滴吐出装置を示した図である。
【図１６】本発明の電子機器を示した図である。
【図１７】本発明の薄膜トランジスタの作製工程を示した断面図である。
【図１８】本発明のモジュールの上面図である。
【図１９】本発明の表示装置の断面図である。
【図２０】本発明の薄膜トランジスタを示した上面図である。
【図１】
2006032939.tif 000003
【図２】
2006032939.tif 000004
【図３】
2006032939.tif 000005
【図４】
2006032939.tif 000006
【図５】
2006032939.tif 000007
【図６】
2006032939.tif 000008
【図７】
2006032939.tif 000009
【図８】
2006032939.tif 000010
【図９】
2006032939.tif 000011
【図１０】
2006032939.tif 000012
【図１１】
2006032939.tif 000013
【図１２】
2006032939.tif 000014
【図１３】
2006032939.tif 000015
【図１４】
2006032939.tif 000016
【図１５】
2006032939.tif 000017
【図１６】
2006032939.tif 000018
【図１７】
2006032939.tif 000019
【図１８】
2006032939.tif 000020
【図１９】
2006032939.tif 000021
【図２０】
2006032939.tif 000022